(57)【要約】【課題】使用温度での透過性に優れ、かつ使用温度を越えた場合には低温で速やかにシャットダウン可能な多孔性フィルムを提供する。【解決手段】エチレンから誘導される構成単位と、炭素原子数４〜８のα−オレフィンから選択される１種以上のモノマーから誘導される構成単位とからなり、下記（I）〜（IV）を全て満たすエチレン・α−オレフィン共重合体（Ａ）を含むポリオレフィン系樹脂から形成されてなる多孔性フィルム。（Ｉ）極限粘度［η］が９．０〜１５．０ｄｌ／ｇ（II）融点Ｔｍが１１５℃以上１３０℃未満（III）エチレン・α−オレフィン共重合体（Ａ）中に含まれる冷キシレン可溶部（ＣＸＳ）が３重量％以下（IV）Ｔｍ≦0.54×［η］＋114【選択図】なし【特許請求の範囲】
【請求項１】
エチレンから誘導される構成単位と、炭素原子数４〜８のα−オレフィンから選択される１種以上のモノマーから誘導される構成単位とからなり、下記（I）〜（IV）を全て満たすエチレン・α−オレフィン共重合体（Ａ）を含むポリオレフィン系樹脂から形成されてなる多孔性フィルム。
（Ｉ）極限粘度［η］が９．０〜１５．０ｄｌ／ｇ
（II）融点Ｔｍが１１５℃以上１３０℃未満
（III）エチレン・α−オレフィン共重合体（Ａ）中に含まれる冷キシレン可溶部（ＣＸＳ）が３重量％以下
（IV）Ｔｍ≦0.54×［η］＋114
【請求項２】
ポリオレフィン系樹脂が、前記エチレン・α−オレフィン共重合体（Ａ）１００重量部と、重量平均分子量１万以下の低分子量ポリオレフィン（Ｂ）を５〜１００重量部含むポリオレフィン系樹脂である請求項１に記載の多孔性フィルム。
【請求項３】
無孔化開始温度が１１０℃以上であり、かつシャットダウン温度が１３０℃以下である請求項１または２に記載の多孔性フィルム。
【請求項４】
請求項１〜３のいずれかに記載の多孔性フィルムであって、透気度が５０〜１０００秒／１００ccであり、該多孔性フィルムの膜厚ｙ（μｍ）、バブルポイント法で測定される孔径ｄ（μｍ）および該多孔性フィルムを形成するポリオレフィン系樹脂に含まれるエチレン・α−オレフィン共重合体（Ａ）の融点Ｔｍ（℃）が下記関係を満たす多孔性フィルム。
Ｔｍ＋（８５０×ｄ÷ｙ）＜１３０
【請求項５】
少なくとも片面に耐熱樹脂層が積層されている、請求項１〜４のいずれかに記載の多孔性フィルム。
【請求項６】
前記耐熱樹脂層が、セラミックス粉末と窒素元素を含む耐熱樹脂とを含有する層である請求項５に記載の多孔性フィルム。
【請求項７】
請求項１〜６のいずれかに記載の多孔性フィルムからなる非水系電池用セパレータ。
【請求項８】
下記の工程（１）〜（４）を全て含む多孔性フィルムの製造方法。
（１）エチレンから誘導される構成単位と、炭素原子数４〜８のα−オレフィンから選択される１種以上のモノマーから誘導される構成単位からなるエチレン・α−オレフィン共重合体であって、極限粘度［η］が９．０〜１５．０ｄｌ／ｇであり、融点Ｔｍが１１５℃以上１３０℃未満であり、Ｔｍ≦0.54×［η］＋114を満たし、かつ冷キシレン可溶部（ＣＸＳ）の含有量が３重量％以下であるエチレン・α−オレフィン共重合体（Ａ）１００重量部と、重量平均分子量１万以下の低分子量ポリオレフィン（Ｂ）５〜１００重量部と、平均粒子径が０.５μｍ以下である無機充填剤（Ｃ）１００〜４００重量部とを混練してポリオレフィン系樹脂組成物を得る工程
（２）前記ポリオレフィン系樹脂組成物を用いてシートを成形する工程
（３）工程（２）で得られたシート中から無機充填剤を除去する工程
（４）工程（３）で得られたシートを延伸して多孔性フィルムとする工程
【発明の詳細な説明】
【技術分野】
【０００１】
本発明は、多孔性フィルムおよび多孔性フィルムの製造方法に関する。
【背景技術】
【０００２】
電池用セパレータには、電池組立時に機械的強度が必要とされる。また、電池に短絡等が原因で異常電流が流れた際に、さらに過大電流が流れることを阻止する機能（シャットダウン）を有することも重要である。このような特性に優れる電池用セパレータとして、高分子量ポリエチレンからなる多孔性フィルムの開発が進められている。近年、電池の高性能化に伴い、小さな電池容積の中に大エネルギーが貯蔵されるようになり、シャットダウン機能の強化、すなわち通常の使用温度を越えた場合に、できるだけ低温で、かつ速やかにイオンの透過性を喪失（電流遮断）させることが強く求められている。
【０００３】
シャットダウン機能が強化された多孔性フィルムとして、極限粘度［η］が３．５ないし１０．０ｄｌ／ｇであるエチレンと炭素原子数４ないし８のα−オレフィンからなる共重合体であって、そのα−オレフィン含有量が、その共重合体の１０００炭素原子当たり１．０ないし７．５個であるエチレン・α−オレフィン共重合体からなる多孔性二軸配向フィルムであって、該フィルムを拘束下で、１６０℃で溶融処理した後、室温で観察したときに、多孔性構造に基づく構造が残存していることを特徴とするマイクロフィブリルより構成される多孔性二軸配向フィルムが提案されている（特許文献１参照）。
【特許文献１】特開平７−３０９９６５号公報
【発明の開示】
【発明が解決しようとする課題】
【０００４】
しかしながら特許文献１に記載された多孔性二軸配向フィルムは、使用温度での透過性と、低温でのシャットダウンという両方の性能を満足させるものではなかった。本発明は、電池用セパレータとして用いた場合に、使用温度での透過性に優れ、かつ使用温度を越えた場合には低温で速やかにシャットダウン可能な多孔性フィルムを提供することを目的とする。また本発明は、電池用セパレータとして用いた場合に、使用温度での透過性に優れ、かつ使用温度を越えた場合には低温で速やかにシャットダウン可能な多孔性フィルムの製造方法を提供することを目的とする。
【課題を解決するための手段】
【０００５】
すなわち本発明は、エチレンから誘導される構成単位と、炭素原子数４〜８のα−オレフィンから選択される１種以上のモノマーから誘導される構成単位とからなり、下記（I）〜（IV）を全て満たすエチレン・α−オレフィン共重合体（Ａ）を含むポリオレフィン系樹脂から形成されてなる多孔性フィルムである。
（I）極限粘度［η］が９．０〜１５．０ｄｌ／ｇ
（II）融点Ｔｍが１１５℃以上１３０℃未満
（III）エチレン・α−オレフィン共重合体（Ａ）中に含まれる冷キシレン可溶部（ＣＸＳ）が３重量％以下
（IV）Ｔｍ≦0.54×［η］＋114
また本発明は、下記の工程（１）〜（４）を全て含む多孔性フィルムの製造方法である。
（１）エチレンから誘導される構成単位と、炭素原子数４〜８のα−オレフィンから選択される１種以上のモノマーから誘導される構成単位からなるエチレン・α−オレフィン共重合体であって、極限粘度［η］が９．０〜１５．０ｄｌ／ｇであり、融点Ｔｍが１１５℃以上１３０℃未満であり、Ｔｍ≦0.54×［η］＋114を満たし、かつ冷キシレン可溶部（ＣＸＳ）の含有量が３重量％以下であるエチレン・α−オレフィン共重合体（Ａ）１００重量部と、重量平均分子量１万以下の低分子量ポリオレフィン（Ｂ）５〜１００重量部と、平均粒子径が０.５μｍ以下である無機充填剤（Ｃ）１００〜４００重量部とを混練してポリオレフィン系樹脂組成物を得る工程
（２）前記ポリオレフィン系樹脂組成物を用いてシートを成形する工程
（３）工程（２）で得られたシート中から無機充填剤を除去する工程
（４）工程（３）で得られたシートを延伸して多孔性フィルムとする工程
【発明の効果】
【０００６】
本発明の多孔性フィルムは、使用温度での透過性に優れ、かつ使用温度を越えた場合には低温で速やかにシャットダウン可能である。また本発明の多孔性フィルムの製造方法によれば、使用温度での透過性に優れ、かつ使用温度を越えた場合には低温で速やかにシャットダウン可能な多孔性フィルムを得ることができる。
【発明を実施するための最良の形態】
【０００７】
本発明の多孔性フィルムは、エチレンから誘導される構成単位と、炭素原子数４〜８のα−オレフィンから選択される１種以上のモノマーから誘導される構成単位からなり、下記（I）〜（IV）を全て満たすエチレン・α−オレフィン共重合体（Ａ）を含むポリオレフィン系樹脂から形成されてなる。
（I）極限粘度［η］が９．０〜１５．０ｄｌ／ｇ
（II）融点Ｔｍが１１５℃以上１３０℃未満
（III）エチレン・α−オレフィン共重合体（Ａ）中に含まれる冷キシレン可溶部（ＣＸＳ）が３重量％以下
（IV）Ｔｍ≦0.54×［η］＋114
エチレン・α−オレフィン共重合体（Ａ）の極限粘度［η］が９．０ｄｌ／ｇ未満の場合には、多孔性フィルムを電池用セパレータとして用い、電池内温度が異常に上昇した場合に、該多孔性フィルムが溶融して破膜してしまい、電流を遮断できないことがある。また多孔性フィルムの強度も不十分となる。一方極限粘度［η］が１５.０ｄｌ／ｇを越えるエチレン・α−オレフィン共重合体は、多孔性フィルムへの加工が困難である。なお、本発明における極限粘度とは、１３５℃テトラヒドロナフタレン（商品名テトラリン）中で測定される値である。
【０００８】
本発明におけるエチレン・α−オレフィン共重合体（Ａ）は、融点Ｔｍが１１５℃以上１３０℃未満であり、好ましくは１２５℃以下、さらに好ましくは１２２℃以下である。融点が１１５℃より低い場合は、電池用セパレータとして本発明の多孔性フィルムを用いた場合、通常の使用温度範囲での電池特性が悪くなる。一方、融点が１３０℃以上である場合には、イオン透過を遮断する温度、すなわちシャットダウン温度が高くなる。なお本発明におけるエチレン・α−オレフィン共重合体（Ａ）の融点とは、特に断りのない限り、ＡＳＴＭ  Ｄ３４１７に従い、示差走査型熱量計（ＤＳＣ）により測定される融解曲線のピークトップ温度である。融解曲線に複数のピークが存在する場合は、最も融解熱量ΔＨ（Ｊ／ｇ）が大きいピーク温度を融点とする。
【０００９】
また本発明のエチレン・α−オレフィン共重合体（Ａ）中に含まれる冷キシレン可溶部（ＣＸＳ）は３重量％以下であり、好ましくは２重量％以下、更に好ましくは１．５重量％以下である。一般的にエチレン・α−オレフィン共重合体は、該共重合体におけるα−オレフィンから誘導される構成単位の含有量が多いほど、該共重合体の融点は低くなるが、ＣＸＳの割合は多くなる。ＣＸＳの含有量が多い共重合体を用いてシートを作製し、該シートを延伸しようとした場合には、延伸しにくいという問題がある。また、ＣＸＳの含有量が多い共重合体からなるシートを延伸した場合には、得られるシートは強度が低いものとなる。さらにＣＸＳ含有量が多いエチレン・α−オレフィン共重合体を用いて得られる多孔性フィルムは、使用温度でのイオン透過性が悪く、例えば通気性が４０００秒/１００cc以上となり、特に電池用セパレータとしては不適である。多孔性フィルム中のＣＸＳ成分としては5wt％以下が好ましく、さらに好ましくは3wt％である。なお本発明における冷キシレン可溶部とは、エチレン・α−オレフィン共重合体５ｇを２５℃のキシレン１０００ミリリットルに添加した際に可溶な成分の重量の、該エチレン・α−オレフィン共重合体の初期重量（すなわち、５ｇ）に対する百分率のことである。
【００１０】
本発明のエチレン・α−オレフィン共重合体（Ａ）はＴｍ≦0.54×［η］＋114なる関係を満たす重合体である。一般的に、フィルムを構成する樹脂の固有粘度[η]が大きい程、フィルムの強度は増加するが、一方で、固有粘度が大きくなるほど、その樹脂の融点（Ｔｍ）は高くなることが知られている。また、我々は、樹脂の融点がそのフィルムからなる多孔性フィルムのシャットダウン温度に影響を与えていることを見出している。我々はさらに種々の固有粘度と融点を持つ樹脂からなる多孔性フィルムについて検討した結果、固有粘度[η]と融点（Ｔｍ）とが、Ｔｍ≦0.54×［η］＋114という関係を満たす樹脂で多孔性フィルムを構成すると、突刺強度が３００ｇより高く、且つ、シャットダウン温度が１３０℃より低い、電池用セパレータとして有用な多孔性フィルムが得られることを見出した。なお前記関係式は、実験結果を一次式で近似した式である。式の算出には、最小自乗法を適用した。
【００１１】
本発明で用いられるエチレン・α−オレフィン共重合体（Ａ）は、例えばチタン原子、マグネシウム原子、ハロゲン原子およびエステル化合物を含有し、ＢＥＴ法による比表面積が８０ｍ2／ｇ以下である固体触媒成分（α）と、有機アルミニウム化合物（β）とを接触させることにより得られる重合用触媒の存在下に、エチレンと炭素原子数４〜８のα−オレフィンから選択される１種以上のモノマーとを共重合させることにより得られる。炭素原子数４〜８のα−オレフィンとしては、１−ブテン、１−ペンテン、４−メチル−１−ペンテン、１−ヘキセン、１−オクテン等が挙げられる。エチレンと炭素原子数が９以上のα−オレフィンとの共重合体は、延伸が難しく、多孔性フィルムの製造が困難となる。エチレンとプロピレンとの共重合体から形成されてなる多孔性フィルムは、無孔化開始温度が高くなる。
【００１２】
前記固体触媒成分（α）のＢＥＴ法による比表面積は８０ｍ2／ｇ以下であり、好ましくは０．０５〜５０ｍ2／ｇであり、より好ましくは０．１〜３０ｍ2／ｇである。該比表面積は、該固体触媒成分（α）に十分な量のエステル化合物を含有させることによって小さくすることができる。固体触媒成分（α）中のエステル化合物の含有量は、乾燥された該固体触媒成分の全体を１００重量％とするとき、好ましくは１５〜５０重量％である。より好ましくは２０〜４０重量％であり、更に好ましくは２２〜３５重量％である。
【００１３】
該固体触媒成分（α）中のエステル化合物としては、モノまたは多価カルボン酸エステルが挙げられ、例えば、飽和脂肪族カルボン酸エステル、不飽和脂肪族カルボン酸エステル、脂環式カルボン酸エステル、芳香族カルボン酸エステルを挙げることができる。具体例としては、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチル、フタル酸モノエチル、フタル酸ジメチル、フタル酸メチルエチル、フタル酸ジエチル、フタル酸ジｎ−プロピル、フタル酸ジイソプロピル、フタル酸ジｎ−ブチル、フタル酸ジイソブチル、フタル酸ジペンチル、フタル酸ジｎ−ヘキシル、フタル酸ジヘプチル、フタル酸ジｎ−オクチル、フタル酸ジ（２−エチルヘキシル）、フタル酸ジイソデシル、フタル酸ジシクロヘキシル、フタル酸ジフェニル等を挙げることができる。なかでも重合活性の観点から、好ましくはフタル酸ジアルキルであり、より好ましくは、それぞれのエステル結合に結合した二つのアルキル基の炭素原子数の合計が９以上のフタル酸ジアルキルである。上記エステル化合物は主として、後述するように、該固体触媒成分（Ａ）の調製過程において用いられるエステル化合物もしくは固体触媒成分（Ａ）の調製過程において反応により生成したエステル化合物である。
該固体触媒成分（α）中のチタン原子の含量は、乾燥された該固体触媒成分（α）を１００重量％とするとき、好ましくは０．６〜１．６重量％であり、より好ましくは０．８〜１．４重量％である。
【００１４】
該固体触媒成分（α）の製造方法としては、特開平１１−３２２８３３号公報に記載された固体触媒成分の調製過程において、エステル化合物もしくは反応系中でエステル化合物を生成しうる化合物を共存させることによって得られる。
【００１５】
例えば、以下（１）〜（５）いずれかの調製方法が挙げられる。
（１）ハロゲン化マグネシウム化合物、チタン化合物およびエステル化合物を接触させる方法。
（２）ハロゲン化マグネシウム化合物のアルコール溶液をチタン化合物と接触させることで得られた固体成分とエステル化合物を接触させる方法。
（３）ハロゲン化マグネシウム化合物とチタン化合物の溶液を析出剤と接触させることで得られた固体成分と、ハロゲン化化合物およびエステル化合物を接触させる方法。
（４）ジアルコキシマグネシウム化合物、ハロゲン化チタン化合物およびエステル化合物を接触させる方法。
（５）マグネシウム原子、チタン原子およびハイドロカルビルオキシ基を含有する固体成分、ハロゲン化化合物およびエステル化合物を接触させる方法。
なかでも（５）の方法が好適であり、マグネシウム原子、チタン原子およびハイドロカルビルオキシ基を含有する固体成分（ａ）、ハロゲン化化合物（ｂ）およびフタル酸誘導体（ｃ）を接触させる方法が好ましい。以下、更に詳細に説明する。
【００１６】
（ａ）固体成分
本発明において使用する固体成分（ａ）は、Ｓｉ−Ｏ結合を有する有機ケイ素化合物（i）の存在下に、下記一般式［Ｉ］で表されるチタン化合物（ii）を、有機マグネシウム化合物（iii）で還元して得られる固体成分である。このとき任意成分としてエステル化合物（iv）を共存させると、重合活性がさらに向上する場合がある。
2006307193.tif 000002
（上記一般式［Ｉ］において、ａは１〜２０の数を表し、Ｒ2は炭素原子数１〜２０の炭化水素基を表す。Ｘ2はそれぞれ、ハロゲン原子または炭素原子数１〜２０の炭化水素オキシ基を表し、全てのＸ2は同じであっても異なっていてもよい。）
【００１７】
Ｓｉ−Ｏ結合を有する有機ケイ素化合物（i）としては、下記の一般式で表される化合物が挙げられる。
Ｓｉ（ＯＲ10）tＲ114-t、
Ｒ12(Ｒ132ＳｉＯ）uＳｉＲ143、または、
（Ｒ152ＳｉＯ）v
上記一般式において、Ｒ10は炭素原子数１〜２０の炭化水素基を表し、Ｒ11、Ｒ12、Ｒ13、Ｒ14およびＲ15はそれぞれ独立に、炭素原子数１〜２０の炭化水素基または水素原子を表す。ｔは０＜ｔ≦４を満足する整数を表し、ｕは１〜１０００の整数を表し、ｖは２〜１０００の整数を表す。
【００１８】
かかる有機ケイ素化合物（i）としては、テトラメトキシシラン、ジメチルジメトキシシラン、テトラエトキシシラン、トリエトキシエチルシラン、ジエトキシジエチルシラン、エトキシトリエチルシラン、テトライソプロポキシシラン、ジイソプロポキシ−ジイソプロピルシラン、テトラプロポキシシラン、ジプロポキシジプロピルシラン、テトラブトキシシラン、ジブトキシジブチルシラン、ジシクロペントキシジエチルシラン、ジエトキシジフェニルシラン、シクロヘキシロキシトリメチルシラン、フェノキシトリメチルシラン、テトラフェノキシシラン、トリエトキシフェニルシラン、ヘキサメチルジシロヘキサン、ヘキサエチルジシロヘキサン、ヘキサプロピルジシロキサン、オクタエチルトリシロキサン、ジメチルポリシロキサン、ジフェニルポリシロキサン、メチルヒドロポリシロキサン、フェニルヒドロポリシロキサン等が挙げられる。これらの有機ケイ素化合物（ｉ）のうち、好ましくは一般式Ｓｉ（ＯＲ10）tＲ114-tで表わされるアルコキシシラン化合物であり、その場合、ｔとして好ましくは１≦ｔ≦４を満足する数であり、特に好ましくはｔ＝４のテトラアルコキシシランであり、最も好ましくはテトラエトキシシランである。
【００１９】
チタン化合物（ii）は下記一般式［Ｉ］で表されるチタン化合物である。
2006307193.tif 000003
（上記一般式［Ｉ］において、ａは１〜２０の数を表し、Ｒ2は炭素原子数１〜２０の炭化水素基を表す。Ｘ2はそれぞれ、ハロゲン原子または炭素原子数１〜２０の炭化水素オキシ基を表し、全てのＸ2は同じであっても異なっていてもよい。）
【００２０】
Ｒ2は炭素原子数１〜２０の炭化水素基である。Ｒ2としては、例えば、メチル基、エチル基、プロピル基、イソプロピル基、ブチル基、イソブチル基、アミル基、イソアミル基、ヘキシル基、ヘプチル基、オクチル基、デシル基、ドデシル基等のアルキル基、フェニル基、クレジル基、キシリル基、ナフチル基等のアリール基、シクロヘキシル基、シクロペンチル基等のシクロアルキル基、プロペニル基等のアリル基、ベンジル基等のアラルキル基等が挙げられる。これらの炭化水素基のうち、好ましくは炭素原子数２〜１８のアルキル基または炭素原子数６〜１８のアリール基である。更に好ましくは炭素原子数２〜１８の直鎖状アルキル基である。
【００２１】
Ｘ2はそれぞれ、ハロゲン原子または炭素原子数１〜２０の炭化水素オキシ基である。Ｘ2におけるハロゲン原子としては、例えば、塩素原子、臭素原子、ヨウ素原子が挙げられる。特に好ましくは塩素原子である。Ｘ2における炭素原子数１〜２０の炭化水素オキシ基は、Ｒ2と同様に炭素原子数１〜２０の炭化水素基を有する炭化水素オキシ基である。Ｘ2として特に好ましくは、炭素原子数２〜１８の直鎖状アルキル基を有するアルコキシ基である。
【００２２】
上記一般式［Ｉ］で表されるチタン化合物（ii）におけるａは１〜２０の数であり、好ましくは１≦ａ≦５を満足する数である。
【００２３】
かかるチタン化合物（ii）としては、例えば、テトラメトキシチタン、テトラエトキシチタン、テトラｎ−プロポキシチタン、テトラｉｓｏ−プロポキシチタン、テトラｎ−ブトキシチタン、テトラｉｓｏ−ブトキシチタン、ｎ−ブトキシチタントリクロライド、ジｎ−ブトキシチタンジクロライド、トリｎ−ブトキシチタンクロライド、ジｎ−テトライソプロピルポリチタネート（ａ＝２〜１０の範囲の混合物）、テトラｎ−ブチルポリチタネート（ａ＝２〜１０の範囲の混合物）、テトラｎ−ヘキシルポリチタネート（ａ＝２〜１０の範囲の混合物）、テトラｎ−オクチルポリチタネート（ａ＝２〜１０の範囲の混合物）が挙げられる。また、テトラアルコキシチタンに少量の水を反応して得られるテトラアルコキシチタンの縮合物を挙げることもできる。
【００２４】
チタン化合物（ii）として好ましくは、上記一般式［Ｉ］で表されるチタン化合物におけるａが１、２または４であるチタン化合物である。特に好ましくは、テトラｎ−ブトキシチタン、テトラｎ−ブチルチタニウムダイマーまたはテトラｎ−ブチルチタニウムテトラマーである。なお、チタン化合物（ii）は単独で用いてもよいし、複数種を混合した状態で用いることも可能である。
【００２５】
有機マグネシウム化合物（iii）は、マグネシウム−炭素の結合を有する任意の型の有機マグネシウム化合物である。特に一般式Ｒ16ＭｇＸ5（式中、Ｍｇはマグネシウム原子を表し、Ｒ16は炭素原子数１〜２０の炭化水素基を表し、Ｘ5はハロゲン原子を表わす。）で表わされるグリニャール化合物、または一般式Ｒ17Ｒ18Ｍｇ（式中、Ｍｇはマグネシウム原子を表し、Ｒ17およびＲ18はそれぞれ炭素原子数１〜２０の炭化水素基を表わす。）で表されるジハイドロカルビルマグネシウムが好適に使用される。ここでＲ17およびＲ18は同じであっても異なっていてもよい。 Ｒ16〜Ｒ18としてはそれぞれ、例えば、メチル基、エチル基、プロピル基、イソプロピル基、ブチル基、ｓｅｃ−ブチル基、ｔｅｒｔ−ブチル基、イソアミル基、ヘキシル基、オクチル基、２−エチルヘキシル基、フェニル基、ベンジル基等の炭素原子数１〜２０のアルキル基、アリール基、アラルキル基、アルケニル基が挙げられる。特にＲ16ＭｇＸ5で表されるグリニャール化合物をエーテル溶液で使用することが重合活性、立体規則性の点から好ましい。
【００２６】
上記の有機マグネシウム化合物（iii）は、炭化水素溶媒に可溶化するために他の有機金属化合物との錯体として使用することもできる。有機金属化合物の具体例としては、リチウム、ベリリウム、アルミニウムまたは亜鉛の化合物が挙げられる。
【００２７】
任意成分であるエステル化合物（iv）としては、モノまたは多価カルボン酸エステルが挙げられ、それらの例として飽和脂肪族カルボン酸エステル、不飽和脂肪族カルボン酸エステル、脂環式カルボン酸エステル、芳香族カルボン酸エステルを挙げることができる。具体例としては、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチル、フタル酸モノエチル、フタル酸ジメチル、フタル酸メチルエチル、フタル酸ジエチル、フタル酸ジｎ−プロピル、フタル酸ジイソプロピル、フタル酸ジｎ−ブチル、フタル酸ジイソブチル、フタル酸ジペンチル、フタル酸ジｎ−ヘキシル、フタル酸ジヘプチル、フタル酸ジｎ−オクチル、フタル酸ジ（２−エチルヘキシル）、フタル酸ジイソデシル、フタル酸ジシクロヘキシル、フタル酸ジフェニル等を挙げることができる。これらのエステル化合物のうち、メタクリル酸エステル、マレイン酸エステル等の不飽和脂肪族カルボン酸エステル、またはフタル酸エステル等の芳香族カルボン酸エステルが好ましく、特にフタル酸ジアルキルが好ましく用いられる。
【００２８】
固体成分（ａ）は、有機ケイ素化合物（i）の存在下、あるいは有機ケイ素化合物（i）およびエステル化合物（iv）の存在下、チタン化合物（ii）を有機マグネシウム化合物（iii）で還元して得られる。具体的には、有機ケイ素化合物（i）、チタン化合物（ii）、必要に応じてエステル化合物（iv）の混合物中に、有機マグネシウム化合物（iii）を投入する方法が好ましい。
【００２９】
チタン化合物（ii）、有機ケイ素化合物（i）およびエステル化合物（iv）は適当な溶媒に溶解もしくはスラリー状にして使用するのが好ましい。かかる溶媒としては、ヘキサン、ヘプタン、オクタン、デカン等の脂肪族炭化水素、トルエン、キシレン等の芳香族炭化水素、シクロヘキサン、メチルシクロヘキサン、デカリン等の脂環式炭化水素、ジエチルエーテル、ジブチルエーテル、ジイソアミルエーテル、テトラヒドロフラン等のエーテル化合物が挙げられる。
【００３０】
還元反応温度の温度範囲は、通常−５０〜７０℃であり、好ましくは−３０〜５０℃であり、特に好ましくは−２５〜３５℃である。
有機マグネシウム（iii）の投入時間は特に限定されないが、通常３０分〜１０時間程度である。有機マグネシウムの（iii）の投入に伴い還元反応が進行するが、投入後、さらに２０〜１２０℃の温度で後反応を行ってもよい。
【００３１】
また還元反応の際に、無機酸化物、有機ポリマー等の多孔質担体を共存させ、固体成分を多孔質担体に含浸させることも可能である。用いられる多孔質担体としては、公知のものでよい。具体例としては、ＳｉＯ2、Ａｌ2Ｏ3、ＭｇＯ、ＴｉＯ2、ＺｒＯ2等に代表される多孔質無機酸化物、あるいはポリスチレン、スチレン−ジビニルベンゼン共重合体、スチレン−エチレングリコール−ジメタクリル酸メチル共重合体、ポリアクリル酸メチル、ポリアクリル酸エチル、アクリル酸メチル−ジビニルベンゼン共重合体、ポリメタクリル酸メチル、メタクリル酸メチル−ジビニルベンゼン共重合体、ポリアクリロニトリル、アクリロニトリル−ジビニルベンゼン共重合体、ポリ塩化ビニル、ポリエチレン、ポリプロピレン等の有機多孔質ポリマー等を挙げることができる。これらのうち、好ましくは有機多孔質ポリマーが用いられ、なかでも特に好ましくは、スチレン−ジビニルベンゼン共重合体、またはアクリロニトリル−ジビニルベンゼン共重合体である。
【００３２】
多孔質担体の細孔半径２０ｎｍ〜２００ｎｍにおける細孔容量は、触媒成分を有効に固定化する観点から、好ましくは０．３ｃｍ3／ｇ以上であり、より好ましくは０．４ｃｍ3／ｇ以上であり、かつ該細孔半径の範囲における細孔容量が、細孔半径３．５ｎｍ〜７５００ｎｍにおける細孔容量の好ましくは３５％以上、より好ましくは４０％以上である担体である。２０ｎｍ〜２００ｎｍの細孔半径の範囲に十分存在するものでなければ触媒成分を有効に固定化することができない場合があり、好ましくない。
【００３３】
有機ケイ素化合物（i）の使用量は、チタン化合物（ii）中の総チタン原子に対するケイ素原子の原子数の比で、通常Ｓｉ／Ｔｉ＝１〜５００、好ましくは１．５〜３００、特に好ましくは３〜１００の範囲である。
有機マグネシウム化合物（iii）の使用量は、チタン原子とケイ素原子の和とマグネシウム原子の原子数の比で通常（Ｔｉ＋Ｓｉ）／Ｍｇ＝０．１〜１０であり、好ましくは０．２〜５．０であり、特に好ましくは０．５〜２．０の範囲である。
また、固体触媒成分におけるＭｇ／Ｔｉのモル比の値は、通常１〜５１であり、好ましくは２〜３１であり、特に好ましくは４〜２６の範囲となるようにチタン化合物（ii）、有機ケイ素化合物（i）、有機マグネシウム化合物（iii）の使用量を決定する。
また、任意成分のエステル化合物（iv）の使用量は、チタン化合物（ii）のチタン原子に対するエステル化合物のモル比で、通常、エステル化合物／Ｔｉ＝０．０５〜１００であり、好ましくは０．１〜６０であり、特に好ましくは０．２〜３０の範囲である。
【００３４】
還元反応で得られた固体成分は通常、固液分離し、ヘキサン、ヘプタン、トルエン等の不活性炭化水素溶媒で数回洗浄を行う。このようにして得られた固体成分（ａ）は３価のチタン原子、マグネシウム原子およびハイドロカルビルオキシ基を含有し、一般に非晶性もしくは極めて弱い結晶性を示す。重合活性および立体規則性の点から、特に非晶性の構造が好ましい。
【００３５】
（ｂ）ハロゲン化化合物
ハロゲン化化合物として好ましくは、固体成分（ａ）中の炭化水素オキシ基をハロゲン原子に置換し得る化合物である。より好ましくは、周期表第４族元素のハロゲン化合物、第１３族元素のハロゲン化合物または第１４族元素のハロゲン化合物であり、更に好ましくは、第４族元素のハロゲン化合物（ｂ１）または第１４族元素のハロゲン化合物（ｂ２）である。
【００３６】
第４族元素のハロゲン化合物（ｂ１）として好ましくは、一般式Ｍ1（ＯＲ9）bＸ44-b（式中、Ｍ1は第４族の原子を表し、Ｒ9は炭素原子数１〜２０の炭化水素基を表し、Ｘ4はハロゲン原子を表し、ｂは０≦ｂ＜４を満足する数を表す。）で表されるハロゲン化合物である。Ｍ1としては、例えば、チタン原子、ジルコニウム原子、ハフニウム原子が挙げられ、なかでも好ましくはチタン原子である。Ｒ9としては、例えば、メチル基、エチル基、プロピル基、イソプロピル基、ブチル基、イソブチル基、ｔｅｒｔ−ブチル基、アミル基、イソアミル基、ｔｅｒｔ−アミル基、ヘキシル基、ヘプチル基、オクチル基、デシル基、ドデシル基等のアルキル基、フェニル基、クレジル基、キシリル基、ナフチル基等のアリール基、プロペニル基等のアリル基、ベンジル基等のアラルキル基等が挙げられる。これらの中で好ましくは、炭素原子数２〜１８のアルキル基または炭素原子数６〜１８のアリール基である。特に好ましくは、炭素原子数２〜１８の直鎖状アルキル基である。また、２種以上の異なるＯＲ9基を有する第４族元素のハロゲン化合物を用いることも可能である。
【００３７】
Ｘ4で表されるハロゲン原子としては、例えば、塩素原子、臭素原子、ヨウ素原子が挙げられる。この中で、特に好ましくは塩素原子である。
【００３８】
一般式Ｍ1（ＯＲ9）bＸ44-bで表される第４族元素のハロゲン化合物のｂは、０≦ｂ＜４を満足する数であり、好ましくは０≦ｂ≦２を満足する数であり、特に好ましくは、ｂ＝０である。一般式Ｍ1（ＯＲ9）bＸ44-bで表されるハロゲン化合物としては、例えば、四塩化チタン、四臭化チタン、四ヨウ化チタン等のテトラハロゲン化チタン、メトキシチタントリクロライド、エトキシチタントリクロライド、ブトキシチタントリクロライド、フェノキシチタントリクロライド、エトキシチタントリブロマイド等のトリハロゲン化アルコキシチタン、ジメトキシチタンジクロライド、ジエトキシチタンジクロライド、ジブトキシチタンジクロライド、ジフェノキシチタンジクロライド、ジエトキシチタンジブロマイド等のジハロゲン化ジアルコキシチタンが挙げられ、同様にそれぞれに対応したジルコニウム化合物、ハフニウム化合物を挙げることができる。最も好ましくは四塩化チタンである
【００３９】
周期表第１３族元素のハロゲン化合物または第１４族元素のハロゲン化合物（ｂ２）として好ましくは、一般式Ｍ2Ｒ1m-cＸ8c（式中、Ｍ2は第１３族または第１４族の原子を表し、Ｒ1は炭素原子数が１〜２０の炭化水素基を表し、Ｘ8はハロゲン原子を表し、ｍはＭ2の原子価に相当する数を表す。ｃは０＜ｃ≦ｍを満足する数を表す。）で表される化合物である。ここでいう第１３族の原子としては、例えば、ホウ素原子、アルミニウム原子、ガリウム原子、インジウム原子、タリウム原子が挙げられ、好ましくはホウ素原子またはアルミニウム原子であり、より好ましくはアルミニウム原子である。また、第１４族の原子としては、例えば、炭素原子、ケイ素原子、ゲルマニウム原子、錫原子、鉛原子が挙げられ、好ましくはケイ素原子、ゲルマニウム原子または錫原子であり、より好ましくはケイ素原子または錫原子である。
【００４０】
ｍはＭ2の原子価に相当する数であり、例えばＭ2がケイ素原子のときｍ＝４である。
ｃは０＜ｃ≦ｍを満足する数であり、Ｍ2がケイ素原子のときｃは好ましくは３または４である。
Ｘ8で表されるハロゲン原子としては、例えば、フッ素原子、塩素原子、臭素原子、ヨウ素原子が挙げられ、好ましくは塩素原子である。
【００４１】
Ｒ1としては、例えば、メチル基、エチル基、ノルマルプロピル基、イソプロピル基、ノルマルブチル基、イソブチル基、アミル基、イソアミル基、ヘキシル基、ヘプチル基、オクチル基、デシル基、ドデシル基等のアルキル基、フェニル基、トリル基、クレジル基、キシリル基、ナフチル基等のアリール基、シクロヘキシル基、シクロペンチル基等のシクロアルキル基、プロペニル基等のアルケニル基、ベンジル基等のアラルキル基等が挙げられる。好ましくはアルキル基またはアリール基であり、特に好ましくはメチル基、エチル基、ノルマルプロピル基、フェニル基またはパラトリル基である。
【００４２】
第１３族元素のハロゲン化合物としては、トリクロロボラン、メチルジクロロボラン、エチルジクロロボラン、フェニルジクロロボラン、シクロヘキシルジクロロボラン、ジメチルクロロボラン、メチルエチルクロロボラン、トリクロロアルミニウム、メチルジクロロアルミニウム、エチルジクロロアルミニウム、フェニルジクロロアルミニウム、シクロヘキシルジクロロアルミニウム、ジメチルクロロアルミニウム、ジエチルクロロアルミニウム、メチルエチルクロロアルミニウム、エチルアルミニウムセスキクロライド、ガリウムクロライド、ガリウムジクロライド、トリクロロガリウム、メチルジクロロガリウム、エチルジクロロガリウム、フェニルジクロロガリウム、シクロヘキシルジクロロガリウム、ジメチルクロロガリウム、メチルエチルクロロガリウム、インジウムクロライド、インジウムトリクロライド、メチルインジウムジクロライド、フェニルインジウムジクロライド、ジメチルインジウムクロライド、タリウムクロライド、タリウムトリクロライド、メチルタリウムジクロライド、フェニルタリウムジクロライド、ジメチルタリウムクロライド等が挙げられ、これら化合物名の「クロロ」を、「フルオロ」、「ブロモ」または「ヨード」に置き換えた化合物も挙げられる。
【００４３】
第１４族元素のハロゲン化合物（ｂ２）としては、テトラクロロメタン、トリクロロメタン、ジクロロメタン、モノクロロメタン、１，１，１−トリクロロエタン、１，１−ジクロロエタン、１，２−ジクロロエタン、１，１，２，２−テトラクロロエタン、テトラクロロシラン、トリクロロシラン、メチルトリクロロシラン、エチルトリクロロシラン、ノルマルプロピルトリクロロシラン、ノルマルブチルトリクロロシラン、フェニルトリクロロシラン、ベンジルトリクロロシラン、パラトリルトリクロロシラン、シクロヘキシルトリクロロシラン、ジクロロシラン、メチルジクロロシラン、エチルジクロロシラン、ジメチルジクロロシラン、ジフェニルジクロロシラン、メチルエチルジクロロシラン、モノクロロシラン、トリメチルクロロシラン、トリフェニルクロロシラン、テトラクロロゲルマン、トリクロロゲルマン、メチルトリクロロゲルマン、エチルトリクロロゲルマン、フェニルトリクロロゲルマン、ジクロロゲルマン、ジメチルジクロロゲルマン、ジエチルジクロロゲルマン、ジフェニルジクロロゲルマン、モノクロロゲルマン、トリメチルクロロゲルマン、トリエチルクロロゲルマン、トリノルマルブチルクロロゲルマン、テトラクロロ錫、メチルトリクロロ錫、ノルマルブチルトリクロロ錫、ジメチルジクロロ錫、ジノルマルブチルジクロロ錫、ジイソブチルジクロロ錫、ジフェニルジクロロ錫、ジビニルジクロロ錫、メチルトリクロロ錫、フェニルトリクロロ錫、ジクロロ鉛、メチルクロロ鉛、フェニルクロロ鉛等が挙げられ、これら化合物名の「クロロ」を、「フルオロ」、「ブロモ」または「ヨード」に置き換えた化合物も挙げられる。
【００４４】
ハロゲン化化合物（ｂ）として特に好ましくは、重合活性の観点から、四塩化チタン、メチルジクロロアルミニウム、エチルジクロロアルミニウム、テトラクロロシラン、フェニルトリクロロシラン、メチルトリクロロシラン、エチルトリクロロシラン、ノルマルプロピルトリクロロシランまたはテトラクロロ錫である。
ハロゲン化化合物（ｂ）は、上記化合物の中から単独で用いてもよいし、複数種を同時にあるいは逐次的に用いてもよい。
【００４５】
（ｃ）フタル酸誘導体
フタル酸誘導体（ｃ）としては、次の一般式で表される化合物が挙げられる。
2006307193.tif 000004
（ただし、Ｒ24〜Ｒ27はそれぞれ独立に水素原子または炭化水素基、Ｓ6およびＳ7はそれぞれ独立にハロゲン原子であるか、または、水素原子、炭素原子、酸素原子およびハロゲン原子のうちの複数を任意に組み合わせて形成される置換基である。）
Ｒ24〜Ｒ27として好ましくは、水素原子、または炭素原子数１〜１０の炭化水素基であり、Ｒ24〜Ｒ27の任意の組み合わせは互いに結合して環構造を形成していてもよい。Ｓ6およびＳ7として好ましくは、それぞれ独立に塩素原子、水酸基、または炭素原子数１〜２０のアルコキシ基である。
【００４６】
フタル酸誘導体（ｃ）として具体例には、フタル酸、フタル酸モノエチル、フタル酸ジメチル、フタル酸メチルエチル、フタル酸ジエチル、フタル酸ジノルマルプロピル、フタル酸ジイソプロピル、フタル酸ジノルマルブチル、フタル酸ジイソブチル、フタル酸ジペンチル、フタル酸ジノルマルヘキシル、フタル酸ジノルマルヘプチル、フタル酸ジイソヘプチル、フタル酸ジノルマルオクチル、フタル酸ジ（２−エチルヘキシル）、フタル酸ジノルマルデシル、フタル酸ジイソデシル、フタル酸ジシクロヘキシル、フタル酸ジフェニル、フタル酸ジクロリド、３−メチルフタル酸ジエチル、４−メチルフタル酸ジエチル、３，４−ジメチルフタル酸ジエチル、３−メチルフタル酸ジノルマルブチル、４−メチルフタル酸ジノルマルブチル、３，４−ジメチルフタル酸ジノルマルブチル、３−メチルフタル酸ジイソブチル、４−メチルフタル酸ジイソブチル、３，４−ジメチルフタル酸ジイソブチル、３−メチルフタル酸ジ（２−エチルヘキシル）、４−メチルフタル酸ジ（２−エチルヘキシル）、３，４−ジメチルフタル酸ジ（２−エチルヘキシル）、３−メチルフタル酸ジクロリド、４−メチルフタル酸ジクロリド、３，４−ジメチルフタル酸ジクロリド、３−エチルフタル酸ジ（２−エチルヘキシル）、４−エチルフタル酸ジ（２−エチルヘキシル）、３，４−ジエチルフタル酸ジ（２−エチルヘキシル）が挙げられ、中でもフタル酸ジエチル、フタル酸ジノルマルブチル、フタル酸ジイソブチル、フタル酸ジイソヘプチル、フタル酸ジ（２−エチルヘキシル）、フタル酸ジイソデシルが好ましい。
本発明の固体触媒成分中に含有されるエステルがフタル酸ジアルキルの場合、それらはフタル酸誘導体に由来するものであり、上記一般式においてＳ6、Ｓ7がアルコキシ基となった化合物である。固体触媒成分の調製の際に、用いたフタル酸誘導体（ｃ）のＳ6，Ｓ7はそのまま、あるいは他の置換基と交換しうる。
【００４７】
本発明で用いる固体触媒成分（α）は、Ｓｉ−Ｏ結合を有する有機ケイ素化合物（i）の存在下に、一般式［Ｉ］で表されるチタン化合物（ii）を、有機マグネシウム化合物（iii）で還元して得られる固体成分（ａ）、ハロゲン化化合物（ｂ）およびフタル酸誘導体（ｃ）を互いに接触処理させて得られる。これらの接触処理は通常、全て窒素ガス、アルゴンガス等の不活性気体雰囲気下で行われる。
【００４８】
固体触媒成分（α）を得る接触処理の具体的な方法としては、
・（ａ）に、（ｂ）および（ｃ）（投入順序任意）を投入し、接触処理する方法
・（ｂ）に、（ａ）および（ｃ）（投入順序任意）を投入し、接触処理する方法
・（ｃ）に、（ａ）および（ｂ）（投入順序任意）を投入し、接触処理する方法
・（ａ）に（ｂ）を投入し、接触処理した後に、（ｃ）を投入し、接触処理する方法
・（ａ）に（ｃ）を投入し、接触処理した後に、（ｂ）を投入し、接触処理する方法
・（ａ）に（ｃ）を投入し、接触処理した後に、（ｂ）および（ｃ）（投入順序任意）を投入し、接触処理する方法
・（ａ）に（ｃ）を投入し、接触処理した後に、（ｂ）および（ｃ）の混合物を投入し、接触処理する方法
・（ａ）に、（ｂ）および（ｃ）（投入順序任意）を投入し、接触処理した後に（ｂ）を投入し、接触処理する方法
・（ａ）に、（ｂ）および（ｃ）（投入順序任意）を投入し、接触処理した後に（ｂ）および（ｃ）の混合物を投入し、接触処理する方法
等が挙げられる。なかでも
・（ａ）に、（ｂ２）および（ｃ）（投入順序任意）を投入し、接触処理した後に（ｂ１）を投入し、接触処理する方法
・（ａ）に、（ｂ２）および（ｃ）（投入順序任意）を投入し、接触処理した後に（ｂ１）および（ｃ）の混合物を投入し、接触処理する方法
がより好ましい。また、その後さらに（ｂ１）との接触処理を複数回繰り返すことで重合活性が改良される場合がある。
【００４９】
接触処理は、スラリー法やボールミル等による機械的粉砕手段等、各成分を接触させうる公知のいかなる方法によっても行なうことができるが、機械的粉砕を行なうと固体触媒成分に微粉が多量に発生し、粒度分布が広くなる場合があり、連続重合を安定的に実施する上で好ましくない。よって、溶媒の存在下で両者を接触させるのが好ましい。接触処理後は、そのまま次の操作を行うことができるが、余剰物を除去するため、溶媒によって洗浄処理を行うのが好ましい。
【００５０】
溶媒としては、処理対象成分に対して不活性であることが好ましく、具体例としてペンタン、ヘキサン、ヘプタン、オクタン等の脂肪族炭化水素、ベンゼン、トルエン、キシレン等の芳香族炭化水素、シクロヘキサン、シクロペンタン等の脂環式炭化水素、１，２−ジクロロエタン、モノクロロベンゼン等のハロゲン化炭化水素が使用できる。接触処理における溶媒の使用量は、一段階の接触処理につき、固体成分（ａ）１ｇあたり通常０．１ｍｌ〜１０００ｍｌである。好ましくは１ｇあたり１ｍｌ〜１００ｍｌである。また、一回の洗浄操作における溶媒の使用量も同程度である。洗浄処理における洗浄操作の回数は、一段階の接触処理につき通常１〜５回である。
【００５１】
接触処理および洗浄処理温度は、それぞれ通常−５０〜１５０℃であるが、好ましくは０〜１４０℃であり、更に好ましくは６０〜１３５℃である。接触処理時間は特に限定されないが、好ましくは０．５〜８時間であり、さらに好ましくは１〜６時間である。洗浄操作時間は特に限定されないが、好ましくは１〜１２０分であり、さらに好ましくは２〜６０分である。
【００５２】
フタル酸誘導体（ｃ）の使用量は、固体成分（ａ）１ｇに対し、通常０．０１〜１００ミリモルであり、好ましくは０．０５〜５０ミリモルであり、更に好ましくは０．１〜２０ミリモルである。フタル酸誘導体（ｃ）の使用量が過度に多い場合には、粒子の崩壊によって固体触媒成分（α）の粒度分布が広くなることがある。
【００５３】
特にフタル酸誘導体（ｃ）の使用量としては、固体触媒成分（α）中におけるフタル酸エステルの含有量が適切となるように任意に調節することが可能である。固体成分（ａ）１ｇに対し、通常０．１〜１００ミリモルであり、好ましくは０．３〜５０ミリモルであり、さらに好ましくは０．５〜２０ミリモルである。また、固体成分（ａ）中のマグネシウム原子１モルあたりのフタル酸誘導体（ｃ）の使用量は、通常０．０１〜１．０モルであり、好ましくは０．０３〜０．５モルである。
ハロゲン化化合物（ｂ）の使用量は、固体成分（ａ）１ｇに対し、通常０．５〜１０００ミリモル、好ましくは１〜２００ミリモル、更に好ましくは２〜１００ミリモルである。
なお、それぞれの化合物を複数の回数にわたって使用して接触処理をする場合には、以上に述べた各化合物の使用量はそれぞれ一回ごとかつ一種類の化合物ごとの使用量を表す。
【００５４】
得られた固体触媒成分（α）は、不活性な溶媒と組合せてスラリー状で重合に使用してもよいし、乾燥して得られる流動性の粉末として重合に使用してもよい。乾燥方法としては、例えば、減圧条件下揮発成分を除去する方法、窒素ガス、アルゴンガス等の不活性気体の流通下で揮発成分を除去する方法が挙げられる。乾燥時の温度として好ましくは０〜２００℃であり、より好ましくは５０〜１００℃である。乾燥時間として好ましくは０．０１〜２０時間であり、より好ましくは０．５〜１０時間である。固体触媒成分（α）の重量平均粒子径は、工業的な観点から好ましくは１〜１００μｍである。
【００５５】
前記固体触媒成分（α）と、有機アルミニウム化合物（β）とを接触させることにより、本発明で用いるエチレン・α−オレフィン共重合体（Ａ）の重合用触媒が得られる。また、必要に応じて電子供与性化合物（γ）を添加接触させることが可能である。
【００５６】
本発明における有機アルミニウム化合物（β）は、少なくとも分子内に一個のアルミニウム−炭素結合を有するものである。代表的な有機アルミニウム化合物を一般式で下記に示す。
Ｒ19wＡｌＹ3-w
Ｒ20Ｒ21Ａｌ−Ｏ−ＡｌＲ22Ｒ23
（上記一般式において、Ｒ19〜Ｒ23は炭素原子数１〜２０の炭化水素基を表し、Ｙはハロゲン原子、水素原子またはアルコキシ基を表し、ｗは２≦ｗ≦３を満足する数を表す。）
かかる有機アルミニウム化合物（β）としては、例えば、トリエチルアルミニウム、トリイソブチルアルミニウム、トリヘキシルアルミニウム等のトリアルキルアルミニウム、ジエチルアルミニウムハイドライド、ジイソブチルアルミニウムハイドライド等のジアルキルアルミニウムハイドライド、ジエチルアルミニウムクロライド等のジアルキルアルミニウムハライド、トリエチルアルミニウムとジエチルアルミニウムクロライドとの混合物のようなトリアルキルアルミニウムとジアルキルアルミニウムハライドとの混合物、テトラエチルジアルモキサン、テトラブチルジアルモキサン等のアルキルアルモキサンが挙げられる。
【００５７】
これらの有機アルミニウム化合物のうち好ましくは、トリアルキルアルミニウム、トリアルキルアルミニウムとジアルキルアルミニウムハライドとの混合物、または、アルキルアルモキサンであり、特に好ましくはトリエチルアルミニウム、トリイソブチルアルミニウム、トリエチルアルミニウムとジエチルアルミニウムクロライドとの混合物またはテトラエチルジアルモキサンである。
【００５８】
オレフィン重合用触媒を形成するために使用する電子供与性化合物（γ）としては、例えば、酸素含有化合物、窒素含有化合物、リン含有化合物、硫黄含有化合物が挙げられ、好ましくは酸素含有化合物または窒素含有化合物である。酸素含有化合物としては、例えば、アルコキシケイ素類、エーテル類、エステル類、ケトン類等が挙げられ、好ましくはアルコキシケイ素類またはエーテル類である。
【００５９】
アルコキシケイ素類としては、一般式Ｒ3rＳｉ（ＯＲ4）4-r（式中、Ｒ3は炭素原子数１〜２０の炭化水素基、水素原子またはヘテロ原子含有置換基を表し、Ｒ4は炭素原子数１〜２０の炭化水素基を表し、ｒは０≦ｒ＜４を満足する数を表す。Ｒ3およびＲ4が複数存在する場合、それぞれのＲ3およびＲ4は同じであっても異なっていてもよい。）で表されるアルコキシケイ素化合物が用いられる。Ｒ3が炭化水素基の場合、炭化水素基としては、例えば、メチル基、エチル基、プロピル基、ブチル基、ペンチル基等の直鎖状アルキル基、イソプロピル基、ｓｅｃ−ブチル基、ｔｅｒｔ−ブチル基、ｔｅｒｔ−アミル基、等の分岐鎖状アルキル基、シクロペンンチル基、シクロヘキシル基等のシクロアルキル基、シクロペンテニル基等のシクロアルケニル基、フェニル基、トリル基等のアリール基等が挙げられる。なかでもアルコキシケイ素化合物のケイ素原子と直接結合した炭素原子が２級、もしくは３級炭素であるＲ3を少なくとも１つ有することが好ましい。Ｒ3がヘテロ原子含有置換基の場合、ヘテロ原子としては、例えば、酸素原子、窒素原子、硫黄原子、リン原子が挙げられる。具体的にはジメチルアミノ基、メチルエチルアミノ基、ジエチルアミノ基、エチル−ｎ−プロピルアミノ基、ジ−ｎ−プロピルアミノ基、ピロリル基、ピリジル基、ピロリジニル基、ピペリジル基、パーヒドロインドリル基、パーヒドロイソインドリル基、パーヒドロキノリル基、パーヒドロイソキノリル基、パーヒドロカルバゾリル基、パーヒドロアクリジニル基、フリル基、ピラニル基、パーヒドロフリル基、チエニル基等が挙げられ、好ましくは、ヘテロ原子がアルコキシケイ素化合物のケイ素原子と直接化学結合できる置換基である。
【００６０】
アルコキシケイ素類としては、例えば、ジイソプロピルジメトキシシラン、ジイソブチルジメトキシシラン、ジ−ｔｅｒｔ−ブチルジメトキシシラン、ｔｅｒｔ−ブチルメチルジメトキシシラン、ｔｅｒｔ−ブチルエチルジメトキシシラン、ｔｅｒｔ−ブチル−ｎ−プロピルジメトキシシラン、ｔｅｒｔ−ブチル−ｎ−ブチルジメトキシシラン、ｔｅｒｔ−アミルメチルジメトキシシラン、ｔｅｒｔ−アミルエチルジメトキシシラン、ｔｅｒｔ−アミル−ｎ−プロピルジメトキシシラン、ｔｅｒｔ−アミル−ｎ−ブチルジメトキシシラン、イソブチルイソプロピルジメトキシシラン、ｔｅｒｔ−ブチルイソプロピルジメトキシシラン、ジシクロブチルジメトキシシラン、シクロブチルイソプロピルジメトキシシラン、シクロブチルイソブチルジメトキシシラン、シクロブチル−ｔｅｒｔ−ブチルジメトキシシラン、ジシクロペンチルジメトキシシラン、シクロペンチルイソプロピルジメトキシシラン、シクロペンチルイソブチルジメトキシシラン、シクロペンチル−ｔｅｒｔ−ブチルジメトキシシラン、ジシクロヘキシルジメトキシシラン、シクロヘキシルメチルジメトキシシラン、シクロヘキシルエチルジメトキシシラン、シクロヘキシルイソプロピルジメトキシシラン、シクロヘキシルイソブチルジメトキシシラン、シクロヘキシル−ｔｅｒｔ−ブチルジメトキシシラン、シクロヘキシルシクロペンチルジメトキシシラン、シクロヘキシルフェニルジメトキシシラン、ジフェニルジメトキシシラン、フェニルメチルジメトキシシラン、フェニルイソプロピルジメトキシシラン、フェニルイソブチルジメトキシシラン、フェニル−ｔｅｒｔ−ブチルジメトキシシラン、フェニルシクロペンチルジメトキシシラン、ジイソプロピルジエトキシシラン、ジイソブチルジエトキシシラン、ジ−ｔｅｒｔ−ブチルジエトキシシラン、ｔｅｒｔ−ブチルメチルジエトキシシラン、ｔｅｒｔ−ブチルエチルジエトキシシラン、ｔｅｒｔ−ブチル−ｎ−プロピルジエトキシシラン、ｔｅｒｔ−ブチル−ｎ−ブチルジエトキシシラン、ｔｅｒｔ−アミルメチルジエトキシシラン、ｔｅｒｔ−アミルエチルジエトキシシラン、ｔｅｒｔ−アミル−ｎ−プロピルジエトキシシラン、ｔｅｒｔ−アミル−ｎ−ブチルジエトキシシラン、ジシクロペンチルジエトキシシラン、ジシクロヘキシルジエトキシシラン、シクロヘキシルメチルジエトキシシラン、シクロヘキシルエチルジエトキシシラン、ジフェニルジエトキシシラン、フェニルメチルジエトキシシラン、２−ノルボルナンメチルジメトキシシラン、ビス（パーヒドロキノリノ）ジメトキシシラン、ビス（パーヒドロイソキノリノ）ジメトキシシラン、（パーヒドロキノリノ）（パーヒドロイソキノリノ）ジメトキシシラン、（パーヒドロキノリノ）メチルジメトキシシラン、（パーヒドロイソキノリノ）メチルジメトキシシラン、（パーヒドロキノリノ）エチルジメトキシシラン、（パーヒドロイソキノリノ）エチルジメトキシシラン、（パーヒドロキノリノ）（ｎ−プロピル）ジメトキシシラン、（パーヒドロイソキノリノ）（ｎ−プロピル）ジメトキシシラン、（パーヒドロキノリノ）（ｔｅｒｔ−ブチル）ジメトキシシラン、（パーヒドロイソキノリノ）（ｔｅｒｔ−ブチル）ジメトキシシランが挙げられる。
【００６１】
エーテル類としては、環状エーテル化合物が挙げられる。環状エーテル化合物とは、環構造内に少なくとも一つの−Ｃ−Ｏ−Ｃ−結合を有する複素環式化合物である。環状エーテル化合物としては、例えば、エチレンオキシド、プロピレンオキシド、トリメチレンオキシド、テトラヒドロフラン、２，５−ジメトキシテトラヒドロフラン、テトラヒドロピラン、ヘキサメチレンオキシド、１，３−ジオキセパン、１，３−ジオキサン、１，４−ジオキサン、１，３−ジオキソラン、２−メチル−１，３−ジオキソラン、２，２−ジメチル−１，３−ジオキソラン、４−メチル−１，３−ジオキソラン、２，４−ジメチル−１，３−ジオキソラン、フラン、２，５−ジメチルフラン、またはｓ−トリオキサンが挙げられる。好ましくは環構造内に少なくとも一つの−Ｃ−Ｏ−Ｃ−Ｏ−Ｃ−結合を有する環状エーテル化合物である。
【００６２】
エステル類としては、モノまたは多価カルボン酸エステルが挙げられ、例えば、飽和脂肪族カルボン酸エステル、不飽和脂肪族カルボン酸エステル、脂環式カルボン酸エステル、芳香族カルボン酸エステルを挙げることができる。具体例としては、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチル、フタル酸モノエチル、フタル酸ジメチル、フタル酸メチルエチル、フタル酸ジエチル、フタル酸ジｎ−プロピル、フタル酸ジイソプロピル、フタル酸ジｎ−ブチル、フタル酸ジイソブチル、フタル酸ジペンチル、フタル酸ジｎ−ヘキシル、フタル酸ジヘプチル、フタル酸ジｎ−オクチル、フタル酸ジ（２−エチルヘキシル）、フタル酸ジイソデシル、フタル酸ジシクロヘキシル、フタル酸ジフェニル等を挙げることができる。
【００６３】
ケトン類としては、例えば、アセトン、メチルエチルケトン、メチルイソブチルケトン、エチルブチルケトン、ジヘキシルケトン、アセトフエノン、ジフエニルケトン、ベンゾフェノン、シクロヘキサノン等が挙げられる。
窒素含有化合物としては、例えば、２，６−ジメチルピペリジン、２，２，６，６−テトラメチルピペリジン等の２，６−置換ピペリジン類、２，５−置換ピペリジン類、Ｎ，Ｎ，Ｎ’，Ｎ’−テトラメチルメチレンジアミン、Ｎ，Ｎ，Ｎ’，Ｎ’−テトラエチルメチレンジアミン等の置換メチレンジアミン類、１，３−ジベンジルイミダゾリジン等の置換イミダゾリジン類等が挙げられる。好ましくは２，６−置換ピペリジン類である。
【００６４】
電子供与性化合物（γ）として特に好ましくは、シクロヘキシルメチルジメトキシシラン、シクロヘキシルエチルジメトキシシラン、ジイソプロピルジメトキシシラン、ｔｅｒｔ−ブチルエチルジメトキシシラン、ｔｅｒｔ−ブチル−ｎ−プロピルジメトキシシラン、フェニルトリメトキシシラン、ジフェニルジメトキシシラン、ジシクロブチルジメトキシシラン、ジシクロペンチルジメトキシシラン、１，３−ジオキソラン、１，３−ジオキサン、２，６−ジメチルピペリジン、２，２，６，６−テトラメチルピペリジンである。
【００６５】
本発明で用いられる重合用触媒は、前記の固体触媒成分（α）および有機アルミニウム化合物（β）を、また必要に応じて電子供与性化合物（γ）を接触させて得られる。ここでいう接触とは、触媒成分（α）および（β）（必要に応じて（γ））が接触し、触媒が形成されるならどのような手段によってもよく、あらかじめ溶媒で希釈してもしくは希釈せずにそれぞれを混合して接触させる方法や、別々に重合槽に供給して重合槽の中で接触させる方法等を採用できる。各触媒成分を重合槽に供給する方法としては、窒素、アルゴン等の不活性ガス中で水分のない状態で供給することが好ましい。各触媒成分は、任意の二成分を予め接触させて供給してもよい。
【００６６】
前記の触媒存在下にエチレン・α−オレフィン共重合体（Ａ）の重合を行うことが可能であるが、このような重合（本重合）の実施前に以下に述べる予備重合を行ってもかまわない。
【００６７】
予備重合は通常、固体触媒成分（α）および有機アルミニウム化合物（β）の存在下、少量のオレフィンを供給して実施され、スラリー状態で行うのが好ましい。スラリー化するのに用いる溶媒としては、プロパン、ブタン、イソブタン、ペンタン、イソペンタン、ヘキサン、ヘプタン、オクタン、シクロヘキサン、ベンゼン、トルエン等の不活性炭化水素を挙げることができる。また、スラリー化するに際し、不活性炭化水素溶媒の一部または全部に変えて液状のオレフィンを用いることができる。
【００６８】
予備重合時の有機アルミニウム化合物の使用量は、固体触媒成分中のチタン原子１モルあたり、通常０．５〜７００モルのごとく広範囲に選ぶことができるが、好ましくは０．８〜５００モルであり、特に好ましくは１〜２００モルである。
また、予備重合されるオレフィンの量は、固体触媒成分１ｇあたり通常０．０１〜１０００ｇであり、好ましくは０．０５〜５００ｇであり、特に好ましくは０．１〜２００ｇである。
【００６９】
予備重合を行う際のスラリー濃度としては、好ましくは１〜５００ｇ−固体触媒成分／Ｌ−溶媒であり、特に好ましくは３〜３００ｇ−固体触媒成分／Ｌ−溶媒である。予備重合温度としては、好ましくは−２０〜１００℃であり、特に好ましくは０〜８０℃である。また、予備重合中の気相部でのオレフィンの分圧としては、好ましくは１ｋＰａ〜２ＭＰａであり、特に好ましくは１０ｋＰａ〜１ＭＰａであるが、予備重合の圧力、温度において液状であるオレフィンについては、この限りではない。予備重合時間は特に限定されないが、通常２分間から１５時間である。
【００７０】
予備重合を実施する際、固体触媒成分（α）、有機アルミニウム化合物（β）、オレフィンを供給する方法としては、固体触媒成分（α）と有機アルミニウム化合物（β）を接触させておいた後オレフィンを供給する方法、固体触媒成分（α）とオレフィンを接触させておいた後有機アルミニウム化合物（β）を供給する方法等のいずれの方法を用いてもよい。また、オレフィンの供給方法としては、重合槽内が所定の圧力になるように保持しながら順次オレフィンを供給する方法、あるいは所定のオレフィン量を最初にすべて供給する方法のいずれの方法を用いてもよい。また、一般的には分子量調整のため水素等の連鎖移動剤が添加されているが、本発明におけるエチレン−α−オレフィン共重合体は、例えば水素等の連鎖移動剤が少ないか、または存在しない条件下で重合を行うことにより製造可能である。具体的には、スラリー重合においてはそのスラリー上面気相部において、また気相重合においてはその気相部において、水素とエチレンとα−オレフィンとの分圧の総和に対する水素の分圧は、通常０．１０以下であり、好ましくは０．０５以下であり、特に好ましくは０．０２以下である。
【００７１】
有機アルミニウム化合物（β）の存在下、固体触媒成分（α）を少量のオレフィンで予備重合するに際し、必要に応じて電子供与性化合物（γ）を共存させてもよい。使用される電子供与性化合物は、上記の電子供与性化合物（γ）の一部または、全部である。その使用量は、固体触媒成分（α）中に含まれるチタン原子１モルに対し、通常０．０１〜４００モル、好ましくは０．０２〜２００モル、特に好ましくは、０．０３〜１００モルであり、有機アルミニウム化合物（β）に対し、通常０．００３〜５モル、好ましくは０．００５〜３モル、特に好ましくは０．０１〜２モルである。予備重合の際の電子供与性化合物（γ）の供給方法は特に限定されず、有機アルミニウム化合物（β）と別々に供給してもよいし、予め接触させて供給してもよい。また、予備重合で使用されるオレフィンは、本重合で使用されるオレフィンと同じであっても異なっていてもよい。
【００７２】
上記のように予備重合を行った後、あるいは、予備重合を行うことなく、前述の固体触媒成分（α）、有機アルミニウム化合物（β）からなる重合用触媒の存在下に、エチレンと、炭素原子数４〜８のα−オレフィンから選択される１種以上のモノマーとを共重合することができる。
【００７３】
本重合時の有機アルミニウム化合物の使用量は通常、固体触媒成分（α）中のチタン原子１モルあたり、１〜１０００モルのごとく広範囲に選ぶことができるが、特に好ましくは５〜６００モルの範囲である。
また、本重合時に電子供与性化合物（γ）を使用する場合、固体触媒成分（α）中に含まれるチタン原子１モルに対し、通常０．１〜２０００モルであり、好ましくは０．３〜１０００モルであり、特に好ましくは０．５〜８００モルであり、有機アルミニウム化合物に対し、通常０．００１〜５モルであり、好ましくは０．００５〜３モルであり、特に好ましくは０．０１〜１モルである。
【００７４】
本重合は、通常−３０〜３００℃までにわたって実施することができるが、好ましくは２０〜１８０℃であり、より好ましくは４０〜１００℃である。重合圧力に関しては特に限定されないが、工業的かつ経済的であるという観点から、一般に、常圧〜１０ＭＰａであり、好ましくは２００ｋＰａ〜５ＭＰａ程度の圧力が採用される。重合形式としては、バッチ式、連続式いずれでも可能である。重合条件の異なる複数の重合段階あるいは反応器を連続的に経ることで種々の分布（分子量分布、コモノマー組成分布等）を付与することも可能である。また、プロパン、ブタン、イソブタン、ペンタン、ヘキサン、ヘプタン、オクタン等の不活性炭化水素溶媒によるスラリー重合もしくは溶液重合、重合温度において液状のオレフィンを媒体としたバルク重合または気相重合も可能である。
本重合時には重合体の分子量（極限粘度）を高くするために水素等の連鎖移動剤は添加しないことが好ましく、本重合の温度や時間を調整することにより、得られるエチレン・α−オレフィン共重合体の極限粘度を調整する。
【００７５】
本発明の多孔性フィルムを形成するポリオレフィン系樹脂は、前記エチレン・α−オレフィン共重合体（Ａ）１００重量部と、該エチレン・α−オレフィン共重合体（Ａ）１００重量部に対し重量平均分子量１万以下の低分子量ポリオレフィン（Ｂ）を５〜１００重量部含むことが好ましく、１０〜７０重量部含むことがさらに好ましい。エチレン・α−オレフィン共重合体（Ａ）および重量平均分子量１万以下の低分子量ポリオレフィン（Ｂ）を含むポリオレフィン系樹脂は、延伸性が良好であり、後述する本発明の製造方法により多孔性フィルムを製造する場合に好適である。低分子量ポリオレフィン（Ｂ）の重量平均分子量は、ＧＰＣ（ゲルパーミエーションクロマトグラフィー）により測定し、各成分の含有量（重量％）はＧＰＣ測定により得られる分子量分布曲線の積分により求めることができる。多くの場合、ＧＰＣ測定において使用する溶媒はｏ−ジクロロベンゼンであり、測定温度は１４０℃である。
【００７６】
本発明で用いられる低分子量ポリオレフィン（Ｂ）の具体例としては、低密度ポリエチレン、線状ポリエチレン（エチレン・α−オレフィン共重合体）、高密度ポリエチレン等のポリエチレン系樹脂、ポリプロピレン、エチレン−プロピレン共重合体等のポリプロピレン系樹脂、ポリ（4 −メチルペンテン−１）、ポリ（ブテン−１）およびエチレン−酢酸ビニル共重合体のワックスなどが挙げられる。本発明の多孔性フィルムを電池用セパレータとして用いる場合には、低分子量ポリオレフィン（Ｂ）は２５℃で固体状のワックスであることが好ましい。このような低分子量ポリオレフィン（Ｂ）は、多孔性フィルム中に残存しても電池特性に悪影響を及ぼし難い。
【００７７】
本発明における多孔性フィルムの無孔化開始温度は、該多孔性フィルムを用いて内部抵抗測定を行った場合に、１００Ωに到達するときの温度か、最高抵抗値の１／１００の抵抗値となるときの温度のいずれか低い温度とする。またシャットダウン温度とは、内部抵抗測定を行った場合に１０００Ωに到達するときの温度とする。本発明の多孔性フィルムは、無孔化開始温度が１１０℃以上であり、かつシャットダウン温度が１３０℃以下であることが好ましい。このような本発明の多孔性フィルムは、使用温度ではイオンの透過性を確保でき、使用温度を超えて温度が上昇した場合には、低温でかつ速やかに電流を遮断することができるため、電池用セパレータ、とりわけ非水系電池用セパレータとして好適に用いることができる。
【００７８】
本発明の多孔性フィルムは、低温でかつ速やかに電流を遮断することができることと、イオン透過性との観点から、通気度が５０〜１０００秒／１００ｃｃであることが好ましく、５０〜２００秒／１００ｃｃであることがさらに好ましい。
【００７９】
数々の多孔性フィルムの孔構造とシャットダウン温度の関係について鋭意検討した結果、多孔性フィルムの孔径と膜厚、および樹脂の融点がシャットダウン温度に深く影響を与えていることを見出した。例えば、孔径が小さく、膜厚が厚く、樹脂の融点が低い程シャットダウン温度が低くなる。
本発明では、これらの実験事実から統計的手法を用いて、シャットダウン温度を１３０℃より低くするための孔径、膜厚、融点との関係式を見出した。
即ち、本発明の多孔性フィルムの膜厚ｙ（μｍ）、バブルポイント法で測定される孔径ｄ（μｍ）および該多孔性フィルムを形成するポリオレフィン系樹脂に含まれるエチレン・α−オレフィン共重合体（Ａ）の融点Ｔｍ（℃）は、下記式を満たすことが好ましい。
Ｔｍ＋（８５０×ｄ÷ｙ）＜１３０
上記式を満たす多孔性フィルムは電流遮断機能に優れ、該フィルムをセパレータとして用いた電池が使用温度を越えた場合に、直ちにシャットダウン可能なフィルムとなる。
【００８０】
本発明の多孔性フィルムの製造方法は特に限定されるものではなく、例えば特開平7-29563号公報に記載されたように、ポリオレフィン系樹脂に可塑剤を加えてフィルム成形した後、該可塑剤を適当な溶媒で除去する方法や、特開平7-304110号公報に記載されたように、公知の方法により製造したポリオレフィン系樹脂からなるフィルムを用い、該フィルムの構造的に弱い非晶部分を選択的に延伸して微細孔を形成する方法が挙げられる。本発明の多孔性フィルムが、エチレン・α−オレフィン共重合体（Ａ）および重量平均分子量１万以下の低分子量ポリオレフィン（Ｂ）を含むポリオレフィン系樹脂から形成されてなる場合には、製造コストの観点から、以下に示すような方法により製造することが好ましい。すなわち、
（１）エチレンから誘導される構成単位と、炭素原子数４〜８のα−オレフィンから選択される１種以上のモノマーから誘導される構成単位からなるエチレン・α−オレフィン共重合体であって、極限粘度［η］が９．０〜１５．０ｄｌ／ｇであり、融点Ｔｍが１１５℃以上１３０℃未満であり、Ｔｍ≦0.54×［η］＋114を満たし、かつ冷キシレン可溶部（ＣＸＳ）の含有量が３重量％以下であるエチレン・α−オレフィン共重合体（Ａ）１００重量部と、重量平均分子量１万以下の低分子量ポリオレフィン（Ｂ）５〜１００重量部と、平均粒子径が０.５μｍ以下である無機充填剤（Ｃ）１００〜４００重量部とを混練してポリオレフィン系樹脂組成物を得る工程
（２）前記ポリオレフィン系樹脂組成物を用いてシートを成形する工程
（３）工程（２）で得られたシート中から無機充填剤を除去する工程
（４）工程（３）で得られたシートを延伸して多孔性フィルムとする工程
を含む方法、または
（１）エチレンから誘導される構成単位と、炭素原子数４〜８のα−オレフィンから選択される１種以上のモノマーから誘導される構成単位からなるエチレン・α−オレフィン共重合体であって、極限粘度［η］が９．０〜１５．０ｄｌ／ｇであり、融点Ｔｍが１１５℃以上１３０℃未満であり、Ｔｍ≦0.54×［η］＋114を満たし、かつ冷キシレン可溶部（ＣＸＳ）の含有量が３重量％以下であるエチレン・α−オレフィン共重合体（Ａ）１００重量部と、重量平均分子量１万以下の低分子量ポリオレフィン（Ｂ）５〜１００重量部と、平均粒子径が０.５μｍ以下である無機充填剤（Ｃ）１００〜４００重量部とを混練してポリオレフィン系樹脂組成物を得る工程
（２）前記ポリオレフィン系樹脂組成物を用いてシートを成形する工程
（３）工程（２）で得られたシートを延伸する工程
（４）工程（３）で得られた延伸シート中から、無機充填剤（Ｃ）を除去して多孔性フィルムとする工程
を含む方法である。得られる多孔性フィルムの膜厚の均一性の観点から、前者の方法、すなわちシート中の無機充填剤（Ｃ）を除去した後延伸する方法により多孔性フィルムを製造することが好ましい。
【００８１】
無機充填剤（Ｃ）を除去して得られる多孔性フィルムには、無機充填剤（Ｃ）が１００〜２００００ｐｐｍ程度残存していることが好ましい。無機充填剤が少量残存した多孔性フィルムは、電池用セパレータとして用いた場合に、該多孔性シートの構成するポリオレフィン系樹脂が溶融しても電極間の短絡を防ぐ効果が期待される。また無機充填剤が少量残存した多孔性フィルムは、無機充填剤を完全に除去した場合よりも透過性に優れる。この理由は明らかではないが、微量の充填剤がフィルム中に残存することによりフィルムが膜厚方向に押し潰され難くなっているためではないかと考えられる。
【００８２】
多孔性フィルムの強度およびイオン透過性の観点から、用いる無機充填剤（Ｃ）は、平均粒子径（直径）が０.５μｍ以下であることが好ましく、０.２μｍ以下であることがさらに好ましい。なお、本発明における無機充填剤（Ｃ）の平均粒子径とは、該無機充填剤（Ｃ）のSEM写真により求められる値である。具体的には、走査電子顕微鏡SEMにより３００００倍で観測し、粒子１００個の直径を測定し、その平均を平均粒子径（μｍ）とする。
【００８３】
無機充填剤（Ｃ）としては、炭酸カルシウム、炭酸マグネシウム、炭酸バリウム、酸化亜鉛、酸化カルシウム、水酸化アルミニウム、水酸化マグネシウム、水酸化カルシウム、硫酸カルシウム、珪酸、酸化亜鉛、塩化カルシウム、塩化ナトリウム、硫酸マグネシウムなどが挙げられる。これらの無機充填剤は酸、あるいはアルカリ溶液によりシートまたはフィルム中から除去することができる。微細な粒子径のものが入手しやすいことから、本発明では炭酸カルシウムを用いることが好ましい。
【００８４】
ポリオレフィン系樹脂組成物の製造方法は特に限定されないが、ポリオレフィン系樹脂や無機充填剤等のポリオレフィン系樹脂組成物を構成する材料を混合装置、例えばロール、バンバリーミキサー、一軸押出機、二軸押出機などを用いて混合し、ポリオレフィン系樹脂組成物を得る。材料を混合する際に、必要に応じて脂肪酸エステルや安定化剤、酸化防止剤、紫外線吸収剤、難燃剤等の添加剤を添加してもよい。
【００８５】
本発明で用いるポリオレフィン系樹脂組成物からなるシートの製造方法は特に限定されるものではなく、インフレーション加工、カレンダー加工、Ｔダイ押出加工、スカイフ法等のシート成形方法により製造することができる。より膜厚精度の高いシートが得られることから、下記の方法により製造することが好ましい。
【００８６】
ポリオレフィン系樹脂組成物からなるシートの好ましい製造方法とは、ポリオレフィン系樹脂組成物に含有されるポリオレフィン系樹脂の融点より高い表面温度に調整された一対の回転成形工具を用いて、ポリオレフィン系樹脂組成物を圧延成形する方法である。回転成形工具の表面温度は、（融点＋５）℃以上であることが好ましい。また表面温度の上限は、（融点＋３０）℃以下であることが好ましく、（融点＋２０）℃以下であることがさらに好ましい。一対の回転成形工具としては、ロールやベルトが挙げられる。両回転成形工具の周速度は必ずしも厳密に同一周速度である必要はなく、それらの差異が±５％以内程度であればよい。このような方法により得られるフィルムを用いて多孔性フィルムを製造することにより、強度やイオン透過、通気性などに優れる多孔性フィルムを得ることができる。また、前記したような方法により得られる単層のシート同士を積層したものを、多孔性フィルムの製造に使用してもよい。
【００８７】
ポリオレフィン系樹脂組成物を一対の回転成形工具により圧延成形する際には、押出機よりストランド状に吐出したポリオレフィン系樹脂組成物を直接一対の回転成形工具間に導入してもよく、一旦ペレット化したポリオレフィン系樹脂組成物を用いてもよい。
【００８８】
ポリオレフィン系樹脂組成物からなるシートまたは該シートから無機充填剤を除去したシートを延伸する際には、テンター、ロールあるいはオートグラフ等を用いることができる。通気性の面から延伸倍率は２〜１２倍が好ましく、より好ましくは４〜１０倍である。延伸温度は通常、ポリオレフィン系樹脂の軟化点以上融点以下の温度で行われ、８０〜１１５℃で行うことが好ましい。延伸温度が低すぎると延伸時に破膜しやすくなり、高すぎると得られるフィルムの通気性やイオン透過性が低くなることがある。また延伸後はヒートセットを行うことが好ましい。ヒートセット温度はポリオレフィン系樹脂の融点未満の温度であることが好ましい。
【００８９】
本発明では、前記したような方法で得られるポリオレフィン系樹脂から形成されてなる多孔性フィルムの少なくとも片面に、耐熱樹脂層を積層した多孔性フィルムとすることができる。耐熱樹脂層は多孔性フィルムの片面に設けられていてもよく、両面に設けられていてもよい。このような耐熱樹脂層を有する多孔性フィルムは、膜厚の均一性や、耐熱性、強度、通気性（イオン透過性）に優れるため、非水電解液電池用セパレータ、特にリチウムイオン２次電池用セパレータとして好適に使用することができる。
【００９０】
前記耐熱樹脂層を構成する耐熱樹脂としては、主鎖に窒素原子を含む重合体が好ましく、特に芳香族環を含むものが耐熱性の観点から好ましい。例えば、芳香族ポリアミド（以下、「アラミド」ということがある）、芳香族ポリイミド（以下、「ポリイミド」ということがある）、芳香族ポリアミドイミドなどがあげられる。アラミドとしては、例えばメタ配向芳香族ポリアミドとパラ配向芳香族ポリアミド（以下、「パラアラミド」ということがある）があげられ、膜厚が均一で通気性に優れる多孔性の耐熱樹脂層を形成しやすいことからパラアラミドが好ましい。
【００９１】
パラアラミドとは、パラ配向芳香族ジアミンとパラ配向芳香族ジカルボン酸ハライドの縮合重合により得られるものであり、アミド結合が芳香族環のパラ位またはそれに準じた配向位（例えば、４、４’−ビフェニレン、１、５−ナフタレン、２、６−ナフタレン等のような反対方向に同軸または平行に延びる配向位）で結合される繰り返し単位から実質的になるものである。具体的には、ポリ（パラフェニレンテレフタルアミド）、ポリ（パラベンズアミド、ポリ（４、４’−ベンズアニリドテレフタルアミド）、ポリ（パラフェニレン−４、４’−ビフェニレンジカルボン酸アミド）、ポリ（パラフェニレン−２、６−ナフタレンジカルボン酸アミド）、ポリ（２−クロロ−パラフェニレンテレフタルアミド）、パラフェニレンテレフタルアミド／２、６−ジクロロパラフェニレンテレフタルアミド共重合体等のパラ配向型またはパラ配向型に準じた構造を有するパラアラミドが例示される。
【００９２】
耐熱樹脂層を設ける際には、通常耐熱樹脂を溶媒に溶かして塗工液として用いる。耐熱樹脂がパラアラミドである場合、前記溶媒としては、極性アミド系溶媒または極性尿素系溶媒を用いることができ、具体的には、Ｎ，Ｎ−ジメチルホルムアミド、Ｎ，Ｎ−ジメチルアセトアミド、Ｎ−メチル−２−ピロリドン、テトラメチルウレア等があげられるが、これらに限定されるものではない。
塗工性の観点から耐熱樹脂は、固有粘度１.０ｄｌ／ｇ〜２.８ｄｌ／ｇの耐熱樹脂であることが好ましく、さらには固有粘度１.７ｄｌ／ｇ〜２.５ｄｌ／ｇであることが好ましい。固有粘度が１．０ｄｌ／ｇ未満では、形成される耐熱樹脂層の強度が不十分となることがある。固有粘度が２．８ｄｌ／ｇを越えると安定な耐熱樹脂含有塗工液を得ることが困難であることがある。ここでいう固有粘度は、一度析出させた耐熱樹脂を溶解し、耐熱樹脂硫酸溶液にして測定された値であり、いわゆる分子量の指標となる値である。塗工性の観点から、塗工液中の耐熱樹脂濃度は０.５〜１０重量％であることが好ましい。
【００９３】
耐熱樹脂としてパラアラミドを用いる場合、パラアラミドの溶媒への溶解性を改善する目的で、パラアラミド重合時にアルカリ金属またはアルカリ土類金属の塩化物を添加することが好ましい。具体例としては、塩化リチウムまたは塩化カルシウムがあげられるが、これらに限定されるものではない。上記塩化物の重合系への添加量は、縮合重合で生成するアミド基１．０モル当たり０．５〜６．０モルの範囲が好ましく、１．０〜４．０モルの範囲がさらに好ましい。塩化物が０．５モル未満では、生成するパラアラミドの溶解性が不十分となる場合があり、６．０モルを越えると実質的に塩化物の溶媒への溶解量を越えるので好ましくない場合がある。一般には、アルカリ金属またはアルカリ土類金属の塩化物が２重量％未満では、パラアラミドの溶解性が不十分となる場合があり、１０重量％を越えてはアルカリ金属またはアルカリ土類金属の塩化物が極性アミド系溶媒または極性尿素系溶媒等の極性有機溶媒に溶解しない場合がある。
【００９４】
本発明に用いられるポリイミドとしては、芳香族の二酸無水物とジアミンの縮重合で製造される全芳香族ポリイミドが好ましい。該二酸無水物の具体例としては、ピロメリット酸二無水物、３、３’、４、４’−ジフェニルスルホンテトラカルボン酸二無水物、３、３’、４、４’−ベンゾフェノンテトラカルボン酸二無水物、２、２’−ビス（３、４―ジカルボキシフェニル）ヘキサフルオロプロパン、３、３’、４、４’−ビフェニルテトラカルボン酸二無水物などがあげられる。該ジアミンの具体例としては、オキシジアニリン、パラフェニレンジアミン、ベンゾフェノンジアミン、３、３’−メチレンヂアニリン、３、３’−ジアミノベンソフェノン、３、３’−ジアミノジフェニルスルフォン、１、５’−ナフタレンジアミンなどがあげられるが、本発明は、これらに限定されるものではない。本発明においては、溶媒に可溶なポリイミドが好適に使用できる。このようなポリイミドとしては、例えば、３、３’、４、４’−ジフェニルスルホンテトラカルボン酸二無水物と、芳香族ジアミンとの重縮合物のポリイミドがあげられる。ポリイミドを溶解させる極性有機溶媒としては、アラミドを溶解させる溶媒として例示したもののほか、ジメチルスルホキサイド、クレゾール、およびｏ−クロロフェノール等が好適に使用できる。
【００９５】
本発明において耐熱樹脂層を形成するために用いる塗工液は、セラミックス粉末を含有することが特に好ましい。任意の耐熱樹脂濃度の溶液にセラミックス粉末が添加された塗工液を用いて耐熱樹脂層を形成することにより、膜厚が均一で、かつ微細な多孔質である耐熱樹脂層を形成することができる。またセラミックス粉末の添加量によって、透気度を制御することができる。本発明におけるセラミックス粉末は、多孔性フィルムの強度や耐熱樹脂層表面の平滑性の点より、一次粒子の平均粒子径が１．０μｍ以下であることが好ましく、０．５μｍ以下であることがより好ましく、０．１μｍ以下であることがさらに好ましい。該一次粒子の平均粒子径は、電子顕微鏡により得た写真を、粒子径計測器で解析する方法により測定される。セラミックス粉末の含有量は、多孔性フィルム中１重量％以上９５重量％以下であることが好ましく、５重量％以上５０重量％以下であることがより好ましい。多孔性フィルム中のセラミックス粉末含有量が少なすぎると、得られる多孔性フィルムを電池用セパレータとして用いる場合、イオン透過性が十分でない場合があり、多すぎるとフィルムが脆くなり、取り扱いが難しくなる場合がある。使用するセラミックス粉末の形状は、特に限定はなく、球状でもランダムな形状でも使用できる。
【００９６】
本発明におけるセラミックス粉末としては、電気絶縁性の金属酸化物、金属窒化物、金属炭化物等からなるセラミックス粉末があげられ、例えばアルミナ、シリカ、二酸化チタンまたは酸化ジルコニウム等の粉末が好ましく用いられる。上記セラミックス粉末は、単独で用いてもよいし、２種以上を混合したり、粒径の異なる同種あるいは異種のセラミックス粉末を任意に混合して用いることもできる。
【００９７】
耐熱樹脂層の水銀圧入法で測定した平均孔径は、３μｍ以下が好ましく、１μｍ以下がさらに好ましい。平均孔径が３μｍを超える場合には、耐熱樹脂層を有する多孔性フィルムを電池用セパレータとして用いた場合、正極や負極の主成分である炭素粉やその小片が脱落したときに、短絡しやすいなどの問題が生じる可能性がある。該耐熱樹脂層の空隙率は、３０〜８０体積％が好ましく、さらに好ましくは４０〜７０体積％である。空隙率が３０体積％未満では、積層多孔性フィルムを電池用セパレータとして用いた場合、電解液の保持量が少なくなる場合があり、８０体積％を超えると該耐熱樹脂層の強度が不十分となる場合がある。該耐熱樹脂層の厚みは、１〜１５μｍが好ましく、さらに好ましくは１〜１０μｍである。該厚みが１μｍ未満では、耐熱性についての効果が不十分である場合があり、１５μｍを超えると、耐熱樹脂層を有する多孔性フィルムを非水系電池用セパレータとして用いた場合には、厚みが厚すぎ、高電気容量化が達成しにくい場合がある。
【００９８】
ポリオレフィン系樹脂から形成されてなる多孔性フィルムに耐熱樹脂層を積層する方法としては、耐熱樹脂層を別に製造して後に多孔性フィルムと積層する方法、多孔性フィルムの少なくとも片面に、セラミックス粉末と耐熱樹脂とを含有する塗工液を塗布して耐熱樹脂層を形成する方法等が挙げられるが、生産性の面から後者の手法が好ましい。多孔性フィルムの少なくとも片面に、セラミックス粉末と耐熱樹脂とを含有する塗工液を塗布して耐熱樹脂層を形成する方法としては、具体的に以下のような工程を含む方法が挙げられる。
（ａ）耐熱樹脂１００重量部を含む極性有機溶媒溶液に、該耐熱樹脂１００重量部に対しセラミックス粉末を１〜１５００重量部分散したスラリー状塗工液を調製する。
（ｂ）該塗工液を多孔性フィルムの少なくとも片面に塗工し、塗工膜を形成する。
（ｃ）加湿、溶媒除去あるいは耐熱樹脂を溶解しない溶媒への浸漬等の手段で、前記塗工膜から耐熱樹脂を析出させた後、必要に応じて乾燥する。
塗工液は、特開２００１−３１６００６号公報に記載の塗工装置および特開２００１−２３６０２号公報に記載の方法により連続的に塗工することが好ましい。
【００９９】
本発明の多孔性フィルムは、使用温度での透過性に優れ、かつ使用温度を越えた場合には低温で速やかにシャットダウン可能であり、非水系電池用セパレータとして好適である。また本発明の多孔性フィルムが耐熱樹脂層を有する場合は、耐熱性、強度、通気性（イオン透過性）にも優れ、非水系電池用セパレータ、特にリチウムイオン２次電池用セパレータとして好適に使用することができる。
【実施例】
【０１００】
（１）固体触媒成分等の固体サンプルの組成分析
チタン原子含有量は、固体サンプル約２０ミリグラムを０．５モル／Ｌの硫酸４７ｍｌで分解し、これに過剰となる３重量％過酸化水素水３ｍｌを加え、得られた液状サンプルの４１０ｎｍの特性吸収を日立製ダブルビーム分光光度計Ｕ−２００１型を用いて測定し、別途作成しておいた検量線によって求めた。アルコキシ基含有量は、固体サンプル約２グラムを水１００ｍｌで分解後、得られた液状サンプル中のアルコキシ基に対応するアルコール量を、ガスクロマトグラフィー内部標準法を用いて求め、アルコキシ基含有量に換算した。フタル酸エステル化合物含有量は、固体サンプル約３０ミリグラムをＮ，Ｎ−ジメチルアセトアミド１００ｍｌに溶解後、溶液中のフタル酸エステル化合物量をガスクロマトグラフィー内部標準法で求めた。
（２）ＢＥＴ比表面積
固体触媒成分の比表面積は、マイクロメリティクス社製フローソーブＩＩ  ２３００を用いて窒素吸脱着量によるＢＥＴ法で求めた。
（３）エチレン・α−オレフィン共重合体中のα−オレフィン含有量
「高分子分析ハンドブック」（日本分析化学会、高分子分析研究懇談会編）P590−594に記載の方法に従い、赤外線分光光度計（パーキンエルマー社製１６００シリーズ）を用い、エチレンとα−オレフィンの特性吸収より検量線を用いて求め、炭素原子１０００個あたりの短鎖分岐数（ＳＣＢ）として表した。
（４）重合パウダーの嵩比重
ＪＩＳ  Ｋ−６７２１（１９６６）に従って測定した。
（５）エチレン・α−オレフィン共重合体の極限粘度[η]
１３５℃のテトラリン溶媒に重合体を溶解し、ウベローデ型粘度計を用いて１３５℃にて測定した。
（６）エチレン・α−オレフィン共重合体中のＣＸＳ量
５ｇの重合体を１０００ミリリットルの沸騰キシレンに溶解させたのち、空冷し、２５℃の恒温槽で２０時間放置した後、同温にて析出した重合体をろ紙（アドバンテック社製  No５０）を用いて濾別した。
濾液中のキシレンを減圧留去し、残存した重合体の重量を測定し、初期重量５ｇ中の該重合体の重量百分率を求め、ＣＸＳ（単位＝％）とした。
（７）融点
ＡＳＴＭ  Ｄ３４１７に従い、示差走査型熱量計（パーキンエルマー社製ＤｉａｍｏｎｄＤＳＣ）を用いて測定した。測定パン中の試験片を１５０℃で５分間保持し、５℃／分で１５０℃から２０℃に冷却、２０℃で２分間保持し、５℃／分で２０℃から１５０℃に昇温、この際得られる融解曲線のピークトップ温度を融点とした。融解曲線に複数のピークが存在する場合は、最も融解熱量ΔＨ（J ／ｇ）が大きいピーク温度を融点とした。
（８）無機充填剤の平均粒子径
走査電子顕微鏡SEM（日立製  S−4200）により３００００倍で観測し、粒子１００個の直径を測定し、その平均を平均粒子径（μｍ）とした。
（９）ガーレー値
フィルムのガーレー値（秒／１００ｃｃ）は、ＪＩＳ  Ｐ８１１７に準じて、Ｂ型デンソメーター（東洋精機製）にて測定した。
（１０）平均細孔直径
ＡＳＴＭ  Ｆ３１６−８６に準拠し、バブルポイント法により、Ｐｅｒｍ−Ｐｏｒｏｍｅｔｅｒ（ＰＭＩ社製）にて多孔質フィルムの平均細孔直径ｄ（μｍ）を測定した。
（１１）膜厚
ＪＩＳＫ７１３０に準拠して測定した。
（１２）突刺強度
多孔性フィルムを１２ｍｍΦのワッシャで固定し、ピンを２００ｍｍ／ｍｉｎで突き刺したときの最大応力（ｇｆ）を該フィルムの突刺強度とした。ピンは、ピン径１ｍｍΦ、先端０．５Ｒのものを使用した。
（１３）内部抵抗測定
図２に示すようなシャットダウン測定用セル(以降セルと呼称)にてシャットダウン温度および無孔化開始温度を測定した。
６ｃｍ角の正方形のセパレータ（８）を一方のＳＵＳ板電極（１０）上に配置し、電解液（９）を真空含浸した後、スプリング（１２）付きの電極（１３）を、該スプリングが上になるようにセパレータ（８）にのせた。前記電極（１０）上に配置されたスペーサ（１１）上に、もう一つのＳＵＳ板電極（１０）を置き、前記スプリング（１２）および電極（１３）を介してセパレータ（８）に面圧1kgf/cm2が作用するように両電極（１０）、（１０）を締めて、セルを組み立てた。電解液（９）には、エチレンカーボネイト30vol%：ジメチルカーボネイト35vol%：エチルメチルカーボネイト35vol%の混合溶液に、1mol/LのLiPF6を溶解させたものを用いた。
組み立てたセルの両極（１０）、（１０）に、インピーダンスアナライザー（７）の端子を接続し、1kHzでの抵抗値を測定した。また、セパレータ直下に熱電対（１４）を設置して温度も同時に測定できるようにし、昇温速度の2℃/分の条件で昇温しながら、インピーダンスおよび温度の測定を実施した。1kHzでのインピーダンスが１０００Ωに到達した時の温度をシャットダウン温度とした。また、１００Ωに到達した時の温度か、最高抵抗値の１／１００の抵抗値となったときの温度のいずれか低い温度を無孔化開始温度とした。
（１４）重量平均分子量
測定装置としてウォーターズ社製ゲルクロマトグラフＡｌｌｉａｎｃｅ  ＧＰＣ２０００型を使用した。その他の条件を以下に示す。
カラム  ：東ソー社製ＴＳＫｇｅｌ  ＧＭＨHR−Ｈ（Ｓ）ＨＴ  ３０ｃｍ×２、ＴＳＫｇｅｌ  ＧＭＨ6 −ＨＴＬ  ３０ｃｍ×２
移動相  ：ｏ−ジクロロベンゼン
検出器  ：示差屈折計
流  速  ：１．０ｍＬ／分
カラム温度：１４０℃
注入量  ：５００μＬ
試料３０ｍｇをｏ−ジクロロベンゼン２０ｍＬに１４５℃で完全に溶解した後、その溶液を孔径が０．４５μｍの焼結フィルターでろ過し、そのろ液を供給液とした。
【０１０１】
［実施例１］
（１）固体触媒成分前駆体の合成
窒素置換した撹拌機、邪魔板を備えた２００Ｌ反応器に、ヘキサン８０ｌ、テトラエトキシシラン２０．６ｋｇ及びテトラブトキシチタン２．２ｋｇを投入し、撹拌した。次に、前記攪拌混合物に、ブチルマグネシウムクロリドのジブチルエーテル溶液（濃度２．１モル／リットル）５０ｌを反応器の温度を５℃に保ちながら４時間かけて滴下した。滴下終了後、５℃で１時間、更に２０℃で１時間撹拌したあと濾過し、得られた固体をトルエン７０ｌでの洗浄を３回繰り返し、トルエン６３ｌを加え、スラリー化した。スラリーの一部を採取し、溶媒を除去、乾燥を行い、固体触媒成分前駆体を得た。
該固体触媒成分前駆体は、 Ｔｉ：１．８６ｗｔ％、ＯＥｔ（エトキシ基）：３６．１ｗｔ％、ＯＢｕ（ブトキシ基）：３．００ｗｔ％を含有していた。
（２）固体触媒成分の合成
撹拌機を備えた内容積２１０ｌの反応器を窒素で置換した後、前記（１）において合成した固体触媒成分前駆体スラリーを該反応器に仕込み、テトラクロロシラン１４．４ｋｇ、フタル酸ジ（２−エチルヘキシル）９．５ｋｇを投入し、１０５℃で２時間攪拌した。次いで、固液分離し、得られた固体について９５℃にてトルエン９０ｌでの洗浄を３回繰り返した後、トルエンを６３ｌ加えた。７０℃に昇温後、ＴｉＣｌ4 １３．０ｋｇを投入し、１０５℃で２時間攪拌した。次いで、固液分離し、得られた固体について９５℃にてトルエン９０ｌでの洗浄を６回繰り返した後、さらに室温にてヘキサン９０ｌでの洗浄を２回繰り返し、洗浄後の固体を乾燥して、固体触媒成分１５．２ｋｇを得た。
該固体触媒成分は、Ｔｉ：０．９３ｗｔ％、フタル酸ジ（２−エチルヘキシル）：２６．８ｗｔ％を含有していた。ＢＥＴ法による比表面積は８．５ｍ2／ｇであった。
（３）エチレン／ブテンスラリー重合
内容積３リットルの撹拌機付きオートクレーブを十分乾燥した後これを真空にし、ブタン５００ｇおよび１−ブテン２５０ｇを仕込み、７０℃に昇温した。次に、エチレンを分圧で１．０ＭＰａとなるように加えた。トリエチルアルミニウム５．７ｍｍｏｌ、前記（２）で得られた固体触媒成分１０．７ｍｇをアルゴンにより圧入して重合を開始した。その後エチレンを連続して供給しつつ全圧を一定に保ちながら７０℃で１８０分重合を行った。
重合反応終了後、未反応モノマーをパージし、パウダー性状の良好な重合体２０４ｇを得た。オートクレーブの内壁および撹拌機には、重合体はほとんど付着していなかった。
触媒単位量当たりの重合体の生成量（重合活性）は１９１００ｇ重合体／ｇ固体触媒成分であり、重合パウダーの嵩比重：０．３８ｇ／ｍｌであった。
（４）多孔性フィルムの製造
前記した方法で得られたエチレン・１−ブテン共重合体（Ａ）（[η]＝９．１、融点１１９℃、ＣＸＳ１.０２wt％）１００重量部に対し、低分子量ポリエチレン（Ｂ）（重量平均分子量１０００、三井化学製、ハイワックス１１０P）３７．５重量部、平均粒子径０．1μｍの炭酸カルシウム（Ｃ）１７５重量部の割合で混合した混合物１００重量部に、前記成分（Ａ）、（Ｂ）、（Ｃ）の合計１００重量部に対し、フェノール系酸化防止剤（チバ・スペシャリティ・ケミカルズ株式会社製：IRGANOX 1010）０．２重量部、リン系酸化防止剤（チバ・スペシャリティ・ケミカルズ株式会社：IRGAFOS１６８）０．２重量部を配合したものをラボプラストミル（東洋精機製）にて混練し（２１０℃、３分間、回転数１５０ｒｐｍ）、ポリオレフィン系樹脂組成物を得た。次いで該ポリオレフィン系樹脂組成物をプレス（２１０℃）を用いて圧延し、１１０μｍのシートを作製した。該シートを、オートグラフを用いて９０℃の条件下で５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
【０１０２】
［実施例２］
（１）エチレン／ブテンスラリー重合
実施例１（２）で得られた固体触媒成分１９．３ｍｇを用い、重合温度を６０℃とした以外は実施例１（３）と同様に重合を実施し、パウダー性状の良好な重合体１２１ｇを得た。
触媒単位量当たりの重合体の生成量（重合活性）は６２７０ｇ重合体／ｇ固体触媒成分であり、重合パウダーの嵩比重：０．３９ｇ／ｍｌであった。
（２）多孔性フィルムの製造
前記した方法で得られたエチレン・１−ブテン共重合体（Ａ）（[η]＝１３．１、融点１２１℃、ブテン短鎖分岐度4．76、CXS成分０．28wt％）１００重量部に対し、低分子量ポリエチレン（Ｂ）（重量平均分子量１０００、三井化学製、ハイワックス１１０P）３７．５重量部、平均粒子径０．１μｍの炭酸カルシウム（Ｃ）１７５重量部の割合で混合した混合物１００重量部に、前記成分（Ａ）、（Ｂ）、（Ｃ）の合計１００重量部に対し、フェノール系酸化防止剤（チバ・スペシャリティ・ケミカルズ株式会社製：IRGANOX 1010）０．２重量部、リン系酸化防止剤（チバ・スペシャリティ・ケミカルズ株式会社：IRGAFOS１６８）０．２重量部を配合したものを、ラボプラストミル（東洋精機製）にて混練し（２１０℃、３分間、回転数１５０ｒｐｍ）、ポリオレフィン系樹脂組成物を得た。次いで該ポリオレフィン系樹脂組成物をプレス（２１０℃）を用いて圧延し、１１２μｍのシートを作製した。該シートを、オートグラフを用いて９０℃の条件下で５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
【０１０３】
［実施例３］
（１）エチレン／ブテンスラリー重合
実施例１（２）で得られた固体触媒成分２７．５ｍｇを用い、固体触媒成分投入前に１，３−ジオキソラン０．５７ｍｍｏｌを投入した以外は実施例１（３）と同様に重合を実施し、パウダー性状の良好な重合体２７５ｇを得た。
触媒単位量当たりの重合体の生成量（重合活性）は１００００ｇ重合体／ｇ固体触媒成分であり、重合パウダーの嵩比重：０．４２ｇ／ｍｌであった。
（２）多孔性フィルムの製造
前記した方法得られたエチレン・１−ブテン共重合体（Ａ）（[η]＝１０．１、融点１１９℃、ブテン短鎖分岐度８．４５、CXS成分0.78wt％）１００重量部、低分子量ポリエチレン（Ｂ）（重量平均分子量１０００、三井化学製、ハイワックス１１０P）３７．５重量部、平均粒子径０．1μｍの炭酸カルシウム（Ｃ）１７５重量部の割合で混合した混合物１００重量部に、前記成分（Ａ）、（Ｂ）、（Ｃ）の合計１００重量部に対し、フェノール系酸化防止剤（チバ・スペシャリティ・ケミカルズ株式会社製：IRGANOX 1010）０．２重量部、リン系酸化防止剤（チバ・スペシャリティ・ケミカルズ株式会社：IRGAFOS１６８）０．２重量部を配合したものを、ラボプラストミル（東洋精機製）にて混練し（２１０℃、３分間、回転数１５０ｒｐｍ）、ポリオレフィン系樹脂組成物を得た。次いで該ポリオレフィン系樹脂組成物をプレス（２１０℃）を用いて圧延し、１５０μｍのシートを作製した。該シートを、オートグラフを用いて９０℃の条件下で５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
【０１０４】
［比較例１］
市販の高分子量ポリエチレン（Ａ）（[η]＝14、融点136℃、三井化学製、ハイゼックスミリオン３４０M）１００重量部に対し、低分子量ポリエチレン（Ｂ）（重量平均分子量１０００、三井化学製、ハイワックス１１０P）３７．５重量部、平均粒子径０．１μｍの炭酸カルシウム（Ｃ）１７５重量部の割合で混合した混合物１００重量部に、前記成分（Ａ）、（Ｂ）、（Ｃ）の合計１００重量部に対し、フェノール系酸化防止剤（チバ・スペシャリティ・ケミカルズ株式会社製：IRGANOX 1010）０．２重量部、リン系酸化防止剤（チバ・スペシャリティ・ケミカルズ株式会社：IRGAFOS１６８）０．２重量部を配合したものを、ラボプラストミル（東洋精機製）にて混練し（２１０℃、３分間、回転数１５０ｒｐｍ）、ポリオレフィン系樹脂組成物を得た。次いで該ポリオレフィン系樹脂組成物をプレス（２１０℃）を用いて圧延し、１１０μｍのシートを作製した。該シートを、オートグラフを用いて９０℃の条件下で５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
【０１０５】
［比較例２］
市販の高分子量ポリエチレン（Ａ）（[η]＝14、融点136℃、三井化学製、ハイゼックスミリオン３４０M）１００重量部、低分子量ポリエチレン（Ｂ）（重量平均分子量１０００、三井化学製、ハイワックス１１０P）３７．５重量部、平均粒子径０．1μｍの炭酸カルシウム（Ｃ）１７５重量部の割合で混合した混合物１００重量部に、前記成分（Ａ）、（Ｂ）、（Ｃ）の合計１００重量部に対し、フェノール系酸化防止剤（チバ・スペシャリティ・ケミカルズ株式会社製：ＩＲＧＡＮＯＸ 1010）０．２重量部、リン系酸化防止剤（チバ・スペシャリティ・ケミカルズ株式会社：IRGAFOS１６８）０．２重量部を配合したものを、強混練できるようセグメント設計した２軸混練機（プラスチック工学研究所製）を用いて混練しポリオレフィン系樹脂組成物を得た。該ポリオレフィン系樹脂組成物をロール圧延（ロール温度１５０℃）することにより、厚さ約６０μｍのシートを作製した。
得られたシートをテンター延伸機により延伸温度１１０℃で約５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
［比較例３］
市販の高分子量ポリエチレン（Ａ）（[η]＝14、融点136℃、三井化学製、ハイゼックスミリオン３４０M）１００重量部に対し、平均粒子径０．1μｍの炭酸カルシウム（Ｃ）１９０重量部、線状低密度ポリエチレン（住友化学製：ＦＶ２０１、融点１２０℃）１０重量部、低分子量ポリエチレン（重量平均分子量１０００、三井化学製、ハイワックス１１０P）４１重量部の割合で混合した混合物１００重量部と、該混合物１００重量部に対し、フェノール系酸化防止剤（チバ・スペシャリティ・ケミカルズ株式会社製：IRGANOX 1010）０．２重量部、リン系酸化防止剤（チバ・スペシャリティ・ケミカルズ株式会社：IRGAFOS１６８）０．２重量部を配合したものを、ラボプラストミル（東洋精機製）にて混練し（２１０℃、３分間、回転数１５０ｒｐｍ）、ポリオレフィン系樹脂組成物を得た。次いで該ポリオレフィン系樹脂組成物をプレス（２１０℃）を用いて圧延し、１４５μｍのシートを作製した。該シートをオートグラフを用いて９０℃の条件下で５倍に延伸した後、酸水溶液（界面活性剤入り）に浸漬して炭酸カルシウムを抽出した。その後、フィルムを水で洗浄し、４０℃にて乾燥を行い、多孔性フィルムを得た。得られた多孔性フィルムのシャットダウン測定の結果を図１に示した。また、多孔性フィルムの孔径、ガーレー、膜厚、突刺強度などの物性データを表１に示した。
【０１０６】
【表１】
2006307193.tif 000005
【図面の簡単な説明】
【０１０７】
【図１】実施例および比較例で得られた多孔性フィルムのシャットダウン測定結果を示す図である。記号１、２、３、４、５および６で示した曲線は、実施例１、実施例２、実施例３、比較例１、比較例２および比較例３をそれぞれ示す。
【図２】内部抵抗測定装置の概略図
【符号の説明】
【０１０８】
１：実施例１
２：実施例２
３：実施例３
４：比較例１
５：比較例２
６：比較例３
７：インピーダンスアナライザー
８：セパレータ
９：電解液
１０：ＳＵＳ板
１１：テフロン（登録商標）製スペーサ
１２：スプリング
１３：電極
１４：熱電対
１５：データ処理装置
【図１】
2006307193.tif 000006
【図２】
2006307193.tif 000007